(57)【要約】【課題】  所望の光学恒数を有し、安定供給が可能であって、比較的比重が小さい光学ガラス、ならびに前記光学ガラスからなる光学素子を提供すること。【解決手段】  屈折率ｎｄが１．６９〜１．８７、アッベ数νｄが２４〜３６であって、ＳｉＯ２の含有量が１０〜５０質量％であり、ＴｉＯ２の含有量が４０質量％以下であり、Ｎｂ２Ｏ５の含有量が５〜６０質量％であり、ＢａＯの含有量が１０質量％以下であり、Ｌａ２Ｏ３、Ｙ２Ｏ３、Ｇｄ２Ｏ３、Ｙｂ２Ｏ３およびＬｕ２Ｏ３の合計含有量が１３．５質量％以下であり、Ｎｂ２Ｏ５およびＴｉＯ２の合計含有量に対するＮｂ２Ｏ５の含有量の質量比［Ｎｂ２Ｏ５／（Ｎｂ２Ｏ５＋ＴｉＯ２）］が０．６以下であり、Ｌｉ２Ｏ、Ｎａ２ＯおよびＫ２Ｏからなる群から選択される１以上のガラス成分を含み、ＭｇＯ、ＣａＯ、ＳｒＯおよびＢａＯのからなる群から選択される１以上のガラス成分を含み、ＭｇＯ、ＣａＯ、ＳｒＯおよびＢａＯの合計含有量Ｒ’Ｏに対するＣａＯの含有量の質量比（ＣａＯ／Ｒ’Ｏ）と、Ｌｉ２Ｏ、Ｎａ２ＯおよびＫ２Ｏの合計含有量Ｒ２Ｏに対するＮａ２Ｏの含有量の質量比（Ｎａ２Ｏ／Ｒ２Ｏ）との合計［（ＣａＯ／Ｒ’Ｏ）＋（Ｎａ２Ｏ／Ｒ２Ｏ）］が１．１より大きく、上記合計含有量Ｒ’Ｏに対するＭｇＯおよびＣａＯの合計含有量の質量比［（ＭｇＯ＋ＣａＯ）／Ｒ’Ｏ］が０．４４〜１．０である、光学ガラス。【選択図】なし【特許請求の範囲】
【請求項１】
屈折率ｎｄが１．６９〜１．８７、アッベ数νｄが２４〜３６であって、
ＳｉＯ２の含有量が１０〜５０質量％であり、
ＴｉＯ２の含有量が４０質量％以下であり、
Ｎｂ２Ｏ５の含有量が５〜６０質量％であり、
ＢａＯの含有量が１０質量％以下であり、
Ｌａ２Ｏ３、Ｙ２Ｏ３、Ｇｄ２Ｏ３、Ｙｂ２Ｏ３およびＬｕ２Ｏ３の合計含有量が１３．５質量％以下であり、
Ｎｂ２Ｏ５およびＴｉＯ２の合計含有量に対するＮｂ２Ｏ５の含有量の質量比［Ｎｂ２Ｏ５／（Ｎｂ２Ｏ５＋ＴｉＯ２）］が０．６以下であり、
Ｌｉ２Ｏ、Ｎａ２ＯおよびＫ２Ｏからなる群から選択される１以上のガラス成分を含み、
ＭｇＯ、ＣａＯ、ＳｒＯおよびＢａＯのからなる群から選択される１以上のガラス成分を含み、
ＭｇＯ、ＣａＯ、ＳｒＯおよびＢａＯの合計含有量Ｒ’Ｏに対するＣａＯの含有量の質量比（ＣａＯ／Ｒ’Ｏ）と、Ｌｉ２Ｏ、Ｎａ２ＯおよびＫ２Ｏの合計含有量Ｒ２Ｏに対するＮａ２Ｏの含有量の質量比（Ｎａ２Ｏ／Ｒ２Ｏ）との合計［（ＣａＯ／Ｒ’Ｏ）＋（Ｎａ２Ｏ／Ｒ２Ｏ）］が１．１より大きく、
上記合計含有量Ｒ’Ｏに対するＭｇＯおよびＣａＯの合計含有量の質量比［（ＭｇＯ＋ＣａＯ）／Ｒ’Ｏ］が０．４４〜１．０である、光学ガラス。
【請求項２】
屈折率ｎｄが１．６９〜１．８７、アッベ数νｄが２４〜３６であって、
ＳｉＯ２の含有量が１０〜５０質量％であり、
ＴｉＯ２の含有量が４０質量％以下であり、
Ｎｂ２Ｏ５の含有量が５〜６０質量％であり、
ＢａＯの含有量が１０質量％以下であり、
Ｌａ２Ｏ３、Ｙ２Ｏ３、Ｇｄ２Ｏ３、Ｙｂ２Ｏ３およびＬｕ２Ｏ３の合計含有量が１３．５質量％以下であり、
Ｎｂ２Ｏ５およびＴｉＯ２の合計含有量に対するＮｂ２Ｏ５の含有量の質量比［Ｎｂ２Ｏ５／（Ｎｂ２Ｏ５＋ＴｉＯ２）］が０．６以下であり、
Ｌｉ２Ｏ、Ｎａ２ＯおよびＫ２Ｏの合計含有量Ｒ２ＯおよびＭｇＯ、ＣａＯ、ＳｒＯおよびＢａＯの合計含有量Ｒ’Ｏの合計含有量に対するＮａ２Ｏの含有量の質量比［Ｎａ２Ｏ／（Ｒ２Ｏ＋Ｒ’Ｏ）］が０より大きく、
上記合計含有量Ｒ２Ｏおよび上記合計含有量Ｒ’Ｏの合計含有量に対するＣａＯの含有量の質量比［ＣａＯ／（Ｒ２Ｏ＋Ｒ’Ｏ）］が０．１以上であり、
上記合計含有量Ｒ’Ｏに対するＭｇＯおよびＣａＯの合計含有量の質量比［（ＭｇＯ＋ＣａＯ）／Ｒ’Ｏ］が０．４４〜１．０である、光学ガラス。
【請求項３】
屈折率ｎｄが１．６９〜１．８７、アッベ数νｄが２４〜３６であって、
ＳｉＯ２の含有量が１０〜５０質量％であり、
ＴｉＯ２の含有量が４０質量％以下であり、
Ｎｂ２Ｏ５の含有量が５〜６０質量％であり、
ＢａＯの含有量が１０質量％以下であり、
Ｌａ２Ｏ３、Ｙ２Ｏ３、Ｇｄ２Ｏ３、Ｙｂ２Ｏ３およびＬｕ２Ｏ３の合計含有量が１３．５質量％以下であり、
Ｎｂ２Ｏ５およびＴｉＯ２の合計含有量が３０質量％以上であり、
Ｎｂ２Ｏ５およびＴｉＯ２の合計含有量に対するＮｂ２Ｏ５の含有量の質量比［Ｎｂ２Ｏ５／（Ｎｂ２Ｏ５＋ＴｉＯ２）］が０．７以下であり、
Ｌｉ２Ｏ、Ｎａ２ＯおよびＫ２Ｏの合計含有量Ｒ２ＯおよびＭｇＯ、ＣａＯ、ＳｒＯおよびＢａＯの合計含有量Ｒ’Ｏの合計含有量に対する上記合計含有量Ｒ’Ｏの質量比［Ｒ’Ｏ／（Ｒ２Ｏ＋Ｒ’Ｏ）］が０．７〜１．０であり、
上記合計含有量Ｒ’Ｏに対するＭｇＯおよびＣａＯの合計含有量の質量比［（ＭｇＯ＋ＣａＯ）／Ｒ’Ｏ］が０．２６〜１．０である、光学ガラス。
【請求項４】
屈折率ｎｄが１．６９〜１．８７、アッベ数νｄが２４〜３６であって、
ＳｉＯ２の含有量が１０〜５０質量％であり、
ＴｉＯ２の含有量が４０質量％以下であり、
Ｎｂ２Ｏ５の含有量が５〜６０質量％であり、
Ｂ２Ｏ３の含有量が５質量％以下であり、
ＢａＯの含有量が１０質量％以下であり、
Ｌａ２Ｏ３、Ｙ２Ｏ３、Ｇｄ２Ｏ３、Ｙｂ２Ｏ３およびＬｕ２Ｏ３の合計含有量が１３．５質量％以下であり、
Ｎｂ２Ｏ５およびＴｉＯ２の合計含有量に対するＮｂ２Ｏ５の含有量の質量比［Ｎｂ２Ｏ５／（Ｎｂ２Ｏ５＋ＴｉＯ２）］が０．５以下であり、
Ｌｉ２Ｏ、Ｎａ２ＯおよびＫ２Ｏの合計含有量Ｒ２ＯおよびＭｇＯ、ＣａＯ、ＳｒＯおよびＢａＯの合計含有量Ｒ’Ｏの合計含有量に対する上記合計含有量Ｒ’Ｏの質量比［Ｒ’Ｏ／（Ｒ２Ｏ＋Ｒ’Ｏ）］が０．７１〜１．０であり、
上記合計含有量Ｒ’Ｏに対するＭｇＯおよびＣａＯの合計含有量の質量比［（ＭｇＯ＋ＣａＯ）／Ｒ’Ｏ］が０．２６〜１．０である、光学ガラス。
【請求項５】
請求項１〜４のいずれかに記載の光学ガラスからなる光学素子。
【発明の詳細な説明】
【技術分野】
【０００１】
本発明は、光学ガラスおよび光学素子に関する。
【背景技術】
【０００２】
特許文献１には、屈折率ｎｄが１．７９以上、アッベ数νｄが２７以上の光学ガラスが開示されている。特許文献１に記載されている光学ガラスは、再加熱試験においてガラス内部が失透しないことを特徴としている。そして、特許文献１に記載のガラスは、上記の光学特性を得るため、Ｌａ２Ｏ３などの希土類酸化物成分を含有している。
【先行技術文献】
【特許文献】
【０００３】
【特許文献１】特開２００６−２１９３６５号公報
【発明の概要】
【発明が解決しようとする課題】
【０００４】
ところで、希土類酸化物は他のガラス成分と比べ、原料の価格が変動しやすくまた供給量が限られているため、ガラスの安定を安定供給する観点から、その使用量を削減することが望ましい。
さらに、希土類酸化物成分は他のガラス成分と比べ、ガラスの比重を高める作用があり、ガラスの低比重化には好ましい成分とは言えない。
オートフォーカス方式の光学系に搭載する光学素子には、オートフォーカス機能を駆動する際の消費電力を低減するために軽量化が求められている。ガラスの比重を低減することができれば、レンズ等の光学素子の重量を減少できる。
【０００５】
そこで、本発明は、所望の光学恒数を有し、安定供給が可能であって、比較的比重が小さい光学ガラス、ならびに前記光学ガラスからなる光学素子を提供することを目的とする。
【課題を解決するための手段】
【０００６】
本発明の要旨は以下のとおりである。
（１）屈折率ｎｄが１．６９〜１．８７、アッベ数νｄが２４〜３６であって、
ＳｉＯ２の含有量が１０〜５０質量％であり、
ＴｉＯ２の含有量が４０質量％以下であり、
Ｎｂ２Ｏ５の含有量が５〜６０質量％であり、
ＢａＯの含有量が１０質量％以下であり、
Ｌａ２Ｏ３、Ｙ２Ｏ３、Ｇｄ２Ｏ３、Ｙｂ２Ｏ３およびＬｕ２Ｏ３の合計含有量が１３．５質量％以下であり、
Ｎｂ２Ｏ５およびＴｉＯ２の合計含有量に対するＮｂ２Ｏ５の含有量の質量比［Ｎｂ２Ｏ５／（Ｎｂ２Ｏ５＋ＴｉＯ２）］が０．６以下であり、
Ｌｉ２Ｏ、Ｎａ２ＯおよびＫ２Ｏからなる群から選択される１以上のガラス成分を含み、
ＭｇＯ、ＣａＯ、ＳｒＯおよびＢａＯのからなる群から選択される１以上のガラス成分を含み、
ＭｇＯ、ＣａＯ、ＳｒＯおよびＢａＯの合計含有量Ｒ’Ｏに対するＣａＯの含有量の質量比（ＣａＯ／Ｒ’Ｏ）と、Ｌｉ２Ｏ、Ｎａ２ＯおよびＫ２Ｏの合計含有量Ｒ２Ｏに対するＮａ２Ｏの含有量の質量比（Ｎａ２Ｏ／Ｒ２Ｏ）との合計［（ＣａＯ／Ｒ’Ｏ）＋（Ｎａ２Ｏ／Ｒ２Ｏ）］が１．１より大きく、
上記合計含有量Ｒ’Ｏに対するＭｇＯおよびＣａＯの合計含有量の質量比［（ＭｇＯ＋ＣａＯ）／Ｒ’Ｏ］が０．４４〜１．０である、光学ガラス。
【０００７】
（２）屈折率ｎｄが１．６９〜１．８７、アッベ数νｄが２４〜３６であって、
ＳｉＯ２の含有量が１０〜５０質量％であり、
ＴｉＯ２の含有量が４０質量％以下であり、
Ｎｂ２Ｏ５の含有量が５〜６０質量％であり、
ＢａＯの含有量が１０質量％以下であり、
Ｌａ２Ｏ３、Ｙ２Ｏ３、Ｇｄ２Ｏ３、Ｙｂ２Ｏ３およびＬｕ２Ｏ３の合計含有量が１３．５質量％以下であり、
Ｎｂ２Ｏ５およびＴｉＯ２の合計含有量に対するＮｂ２Ｏ５の含有量の質量比［Ｎｂ２Ｏ５／（Ｎｂ２Ｏ５＋ＴｉＯ２）］が０．６以下であり、
Ｌｉ２Ｏ、Ｎａ２ＯおよびＫ２Ｏの合計含有量Ｒ２ＯおよびＭｇＯ、ＣａＯ、ＳｒＯおよびＢａＯの合計含有量Ｒ’Ｏの合計含有量に対するＮａ２Ｏの含有量の質量比［Ｎａ２Ｏ／（Ｒ２Ｏ＋Ｒ’Ｏ）］が０より大きく、
上記合計含有量Ｒ２Ｏおよび上記合計含有量Ｒ’Ｏの合計含有量に対するＣａＯの含有量の質量比［ＣａＯ／（Ｒ２Ｏ＋Ｒ’Ｏ）］が０．１以上であり、
上記合計含有量Ｒ’Ｏに対するＭｇＯおよびＣａＯの合計含有量の質量比［（ＭｇＯ＋ＣａＯ）／Ｒ’Ｏ］が０．４４〜１．０である、光学ガラス。
【０００８】
（３）屈折率ｎｄが１．６９〜１．８７、アッベ数νｄが２４〜３６であって、
ＳｉＯ２の含有量が１０〜５０質量％であり、
ＴｉＯ２の含有量が４０質量％以下であり、
Ｎｂ２Ｏ５の含有量が５〜６０質量％であり、
ＢａＯの含有量が１０質量％以下であり、
Ｌａ２Ｏ３、Ｙ２Ｏ３、Ｇｄ２Ｏ３、Ｙｂ２Ｏ３およびＬｕ２Ｏ３の合計含有量が１３．５質量％以下であり、
Ｎｂ２Ｏ５およびＴｉＯ２の合計含有量が３０質量％以上であり、
Ｎｂ２Ｏ５およびＴｉＯ２の合計含有量に対するＮｂ２Ｏ５の含有量の質量比［Ｎｂ２Ｏ５／（Ｎｂ２Ｏ５＋ＴｉＯ２）］が０．７以下であり、
Ｌｉ２Ｏ、Ｎａ２ＯおよびＫ２Ｏの合計含有量Ｒ２ＯおよびＭｇＯ、ＣａＯ、ＳｒＯおよびＢａＯの合計含有量Ｒ’Ｏの合計含有量に対する上記合計含有量Ｒ’Ｏの質量比［Ｒ’Ｏ／（Ｒ２Ｏ＋Ｒ’Ｏ）］が０．７〜１．０であり、
上記合計含有量Ｒ’Ｏに対するＭｇＯおよびＣａＯの合計含有量の質量比［（ＭｇＯ＋ＣａＯ）／Ｒ’Ｏ］が０．２６〜１．０である、光学ガラス。
【０００９】
（４）屈折率ｎｄが１．６９〜１．８７、アッベ数νｄが２４〜３６であって、
ＳｉＯ２の含有量が１０〜５０質量％であり、
ＴｉＯ２の含有量が４０質量％以下であり、
Ｎｂ２Ｏ５の含有量が５〜６０質量％であり、
Ｂ２Ｏ３の含有量が５質量％以下であり、
ＢａＯの含有量が１０質量％以下であり、
Ｌａ２Ｏ３、Ｙ２Ｏ３、Ｇｄ２Ｏ３、Ｙｂ２Ｏ３およびＬｕ２Ｏ３の合計含有量が１３．５質量％以下であり、
Ｎｂ２Ｏ５およびＴｉＯ２の合計含有量に対するＮｂ２Ｏ５の含有量の質量比［Ｎｂ２Ｏ５／（Ｎｂ２Ｏ５＋ＴｉＯ２）］が０．５以下であり、
Ｌｉ２Ｏ、Ｎａ２ＯおよびＫ２Ｏの合計含有量Ｒ２ＯおよびＭｇＯ、ＣａＯ、ＳｒＯおよびＢａＯの合計含有量Ｒ’Ｏの合計含有量に対する上記合計含有量Ｒ’Ｏの質量比［Ｒ’Ｏ／（Ｒ２Ｏ＋Ｒ’Ｏ）］が０．７１〜１．０であり、
上記合計含有量Ｒ’Ｏに対するＭｇＯおよびＣａＯの合計含有量の質量比［（ＭｇＯ＋ＣａＯ）／Ｒ’Ｏ］が０．２６〜１．０である、光学ガラス。
【００１０】
（５）上記（１）〜（４）のいずれかに記載の光学ガラスからなる光学素子。
【発明の効果】
【００１１】
本発明によれば、所望の光学恒数を有し、比較的比重が小さい光学ガラス、ならびに前記光学ガラスからなる光学素子を提供できる。
【発明を実施するための形態】
【００１２】
以下、本発明の実施形態について説明する。なお、本発明および本明細書において、光学ガラスのガラス組成は、特記しない限り、酸化物基準で表示する。ここで「酸化物基準のガラス組成」とは、ガラス原料が熔融時にすべて分解されて光学ガラス中で酸化物として存在するものとして換算することにより得られるガラス組成をいい、各ガラス成分の表記は慣習にならい、ＳｉＯ２、ＴｉＯ２などを記載する。ガラス成分の含有量および合計含有量は、特記しない限り質量基準であり、「％」は「質量％」を意味する。
【００１３】
ガラス成分の含有量は、公知の方法、例えば、誘導結合プラズマ発光分光分析法（ＩＣＰ−ＡＥＳ）、誘導結合プラズマ質量分析法（ＩＣＰ−ＭＳ）等の方法で定量することができる。また、本明細書および本発明において、構成成分の含有量が０％とは、この構成成分を実質的に含まないことを意味し、該成分が不可避的不純物レベルで含まれることを許容する。
【００１４】
また、本明細書では、屈折率は、特記しない限り、ヘリウムのｄ線（波長５８７．５６ｎｍ）における屈折率ｎｄをいう。
【００１５】
アッベ数νｄは、分散に関する性質を表す値として用いられるものであり、下式で表される。ここで、ｎＦは青色水素のＦ線（波長４８６．１３ｎｍ）における屈折率、ｎＣは赤色水素のＣ線（６５６．２７ｎｍ）における屈折率である。
νｄ＝（ｎｄ−１）／（ｎＦ−ｎＣ）
【００１６】
部分分散比Ｐｇ，Ｆは、ｇ線、Ｆ線、ｃ線における各屈折率ｎｇ、ｎＦ、ｎＣを用いて次のように表される。
Ｐｇ，Ｆ＝（ｎｇ−ｎＦ）／（ｎＦ−ｎＣ）
横軸をアッベ数νｄ、縦軸を部分分散比Ｐｇ，Ｆとする平面において、ノーマルラインは下式により表される。
Ｐｇ，Ｆ（０）＝０．６４８３−（０．００１８×νｄ）
さらに、ノーマルラインからの部分分散比Ｐｇ，Ｆの偏差ΔＰｇ，Ｆは次のように表される。
ΔＰｇ，Ｆ＝Ｐｇ，Ｆ−Ｐｇ，Ｆ（０）
【００１７】
以下に、本発明の光学ガラスを、第１実施形態、第２実施形態、第３実施形態および第４実施形態として説明する。なお、第２、第３、第４実施形態における各ガラス成分の作用、効果は、第１実施形態における各ガラス成分の作用、効果と同様である。したがって、第２、第３、第４実施形態において、第１実施形態に関する説明と重複する事項については適宜省略する。
【００１８】
第１実施形態
第１実施形態に係る光学ガラスは、
屈折率ｎｄが１．６９〜１．８７、アッベ数νｄが２４〜３６であって、
ＳｉＯ２の含有量が１０〜５０質量％であり、
ＴｉＯ２の含有量が４０質量％以下であり、
Ｎｂ２Ｏ５の含有量が５〜６０質量％であり、
ＢａＯの含有量が１０質量％以下であり、
Ｌａ２Ｏ３、Ｙ２Ｏ３、Ｇｄ２Ｏ３、Ｙｂ２Ｏ３およびＬｕ２Ｏ３の合計含有量が１３．５質量％以下であり、
Ｎｂ２Ｏ５およびＴｉＯ２の合計含有量に対するＮｂ２Ｏ５の含有量の質量比［Ｎｂ２Ｏ５／（Ｎｂ２Ｏ５＋ＴｉＯ２）］が０．６以下であり、
Ｌｉ２Ｏ、Ｎａ２ＯおよびＫ２Ｏからなる群から選択される１以上のガラス成分を含み、
ＭｇＯ、ＣａＯ、ＳｒＯおよびＢａＯのからなる群から選択される１以上のガラス成分を含み、
ＭｇＯ、ＣａＯ、ＳｒＯおよびＢａＯの合計含有量Ｒ’Ｏに対するＣａＯの含有量の質量比（ＣａＯ／Ｒ’Ｏ）と、Ｌｉ２Ｏ、Ｎａ２ＯおよびＫ２Ｏの合計含有量Ｒ２Ｏに対するＮａ２Ｏの含有量の質量比（Ｎａ２Ｏ／Ｒ２Ｏ）との合計［（ＣａＯ／Ｒ’Ｏ）＋（Ｎａ２Ｏ／Ｒ２Ｏ）］が１．１より大きく、
上記合計含有量Ｒ’Ｏに対するＭｇＯおよびＣａＯの合計含有量の質量比［（ＭｇＯ＋ＣａＯ）／Ｒ’Ｏ］が０．４４〜１．０である。
【００１９】
第１実施形態に係る光学ガラスにおいて、ＳｉＯ２の含有量は１０〜５０％である。ＳｉＯ２の含有量の下限は、好ましくは１２％であり、さらには１５％、１７％、２０％の順により好ましい。また、ＳｉＯ２の含有量の上限は、好ましくは４５％であり、さらには４０％、３７％、３５％の順により好ましい。
ＳｉＯ２の含有量が少なすぎると、熱的安定性が低下するおそれがある。また、ＳｉＯ２の含有量が多すぎると、屈折率が低下するおそれがある。ＳｉＯ２の含有量を上記範囲とすることで、熱的安定性に優れる光学ガラスが得られる。
【００２０】
第１実施形態に係る光学ガラスにおいて、ＴｉＯ２の含有量は４０％以下である。ＴｉＯ２の含有量の上限は、好ましくは３５％であり、さらには３０％、２８％、２５％の順により好ましい。ＴｉＯ２の含有量の下限は、好ましくは０％であり、さらには５％、８％、１０％の順により好ましい。ＴｉＯ２の含有量は０％でもよい。
ＴｉＯ２の含有量が多すぎると、部分分散比Ｐｇ，Ｆが増加するおそれがある。また、ＴｉＯ２の含有量が少なすぎると、所望の光学恒数が得られないおそれがある。ＴｉＯ２の含有量を上記範囲とすることで、比重を低減し、またガラスの原料コストの増加を抑制できる。
【００２１】
第１実施形態に係る光学ガラスにおいて、Ｎｂ２Ｏ５の含有量は５〜６０％である。Ｎｂ２Ｏ５の含有量の下限は、好ましくは７％であり、さらには８％、９％、１０％の順により好ましい。また、Ｎｂ２Ｏ５の含有量の上限は、好ましくは４５％であり、さらには４０％、３５％、３０％の順により好ましい。
Ｎｂ２Ｏ５の含有量が少なすぎると、所望の屈折率ｎｄ、アッベ数νｄおよび部分分散比Ｐｇ，Ｆが得られないおそれがある。また、Ｎｂ２Ｏ５の含有量が多すぎると、熱的安定性が低下し、また高分散化するおそれがある。Ｎｂ２Ｏ５の含有量を上記範囲とすることで、部分分散比Ｐｇ，Ｆを低減し、またガラスの原料コストの増加を抑制できる。
【００２２】
第１実施形態に係る光学ガラスにおいて、ＢａＯの含有量は１０％以下である。ＢａＯの含有量の上限は、好ましくは９％であり、さらには８％、７％の順により好ましい。ＢａＯの含有量の下限は、好ましくは０％であり、さらには１％、２％、３％、３．５％の順により好ましい。ＢａＯの含有量は０％でもよい。
ＢａＯの含有量が多すぎると、比重が増大するおそれがある。ＢａＯの含有量が少なすぎると、熱的安定性が低下するおそれがある。ＢａＯの含有量を上記範囲とすることで熱的安定性に優れる光学ガラスが得られる。
【００２３】
第１実施形態に係る光学ガラスにおいて、Ｌａ２Ｏ３、Ｙ２Ｏ３、Ｇｄ２Ｏ３、Ｙｂ２Ｏ３およびＬｕ２Ｏ３の合計含有量［Ｌａ２Ｏ３＋Ｙ２Ｏ３＋Ｇｄ２Ｏ３＋Ｙｂ２Ｏ３＋Ｌｕ２Ｏ３］は１３．５％以下である。合計含有量［Ｌａ２Ｏ３＋Ｙ２Ｏ３＋Ｇｄ２Ｏ３＋Ｙｂ２Ｏ３＋Ｌｕ２Ｏ３］の上限は、好ましくは１２％であり、さらには１１％、１０％、９％の順により好ましい。また、合計含有量［Ｌａ２Ｏ３＋Ｙ２Ｏ３＋Ｇｄ２Ｏ３＋Ｙｂ２Ｏ３＋Ｌｕ２Ｏ３］の下限は、好ましくは０％であり、さらには０．５％、１％、１．５％の順により好ましい。
合計含有量［Ｌａ２Ｏ３＋Ｙ２Ｏ３＋Ｇｄ２Ｏ３＋Ｙｂ２Ｏ３＋Ｌｕ２Ｏ３］が大きすぎると、比重が増大するおそれがある。また、合計含有量［Ｌａ２Ｏ３＋Ｙ２Ｏ３＋Ｇｄ２Ｏ３＋Ｙｂ２Ｏ３＋Ｌｕ２Ｏ３］が小さすぎると、所望の光学恒数が得られないおそれがある。合計含有量［Ｌａ２Ｏ３＋Ｙ２Ｏ３＋Ｇｄ２Ｏ３＋Ｙｂ２Ｏ３＋Ｌｕ２Ｏ３］を上記範囲とすることで、所望の光学恒数を有する光学ガラスが得られる。
【００２４】
第１実施形態に係る光学ガラスにおいて、Ｎｂ２Ｏ５およびＴｉＯ２の合計含有量に対するＮｂ２Ｏ５の含有量の質量比［Ｎｂ２Ｏ５／（Ｎｂ２Ｏ５＋ＴｉＯ２）］は０．６以下である。質量比［Ｎｂ２Ｏ５／（Ｎｂ２Ｏ５＋ＴｉＯ２）］上限は、好ましくは０．６０であり、さらには０．５５、０．５２、０．５０の順により好ましい。また、質量比［Ｎｂ２Ｏ５／（Ｎｂ２Ｏ５＋ＴｉＯ２）］は、好ましくは０より大きく、その下限は０．１０、０．２０、０．３０の順により好ましい。
質量比［Ｎｂ２Ｏ５／（Ｎｂ２Ｏ５＋ＴｉＯ２）］が大きすぎると、比重が増大するおそれがある。質量比［Ｎｂ２Ｏ５／（Ｎｂ２Ｏ５＋ＴｉＯ２）］が小さすぎると、部分分散比Ｐｇ，Ｆが増加するおそれがある。質量比［Ｎｂ２Ｏ５／（Ｎｂ２Ｏ５＋ＴｉＯ２）］を上記範囲とすることで、比重を低減し、またガラスの原料コストの増加を抑制できる。
【００２５】
第１実施形態に係る光学ガラスは、Ｌｉ２Ｏ、Ｎａ２ＯおよびＫ２Ｏからなる群から選択される１以上のガラス成分を含み、好ましくはＮａ２Ｏを含み、より好ましくはＮａ２ＯおよびＫ２Ｏを含む。
光学ガラスが、Ｌｉ２Ｏ、Ｎａ２ＯおよびＫ２Ｏからなる群から選択される１以上のガラス成分を含むことで、ガラスの熔解性を高めることができる。
【００２６】
第１実施形態に係る光学ガラスは、ＭｇＯ、ＣａＯ、ＳｒＯおよびＢａＯのからなる群から選択される１以上のガラス成分を含み、好ましくはＣａＯを含み、より好ましくはＣａＯおよびＢａＯを含む。
光学ガラスが、ＭｇＯ、ＣａＯ、ＳｒＯおよびＢａＯのからなる群から選択される１以上のガラス成分を含むことで、屈折率ｎｄの低下を抑制できる。
【００２７】
第１実施形態に係る光学ガラスにおいて、ＭｇＯ、ＣａＯ、ＳｒＯ、ＢａＯおよびＺｎＯの合計含有量Ｒ’Ｏに対するＣａＯの含有量の質量比（ＣａＯ／Ｒ’Ｏ）と、Ｌｉ２Ｏ、Ｎａ２ＯおよびＫ２Ｏの合計含有量Ｒ２Ｏに対するＮａ２Ｏの含有量の質量比（Ｎａ２Ｏ／Ｒ２Ｏ）との合計［（ＣａＯ／Ｒ’Ｏ）＋（Ｎａ２Ｏ／Ｒ２Ｏ）］は１．１より大きい。［（ＣａＯ／Ｒ’Ｏ）＋（Ｎａ２Ｏ／Ｒ２Ｏ）］の下限は、好ましくは１．２であり、さらには１．３、１．３５、１．４の順により好ましい。［（ＣａＯ／Ｒ’Ｏ）＋（Ｎａ２Ｏ／Ｒ２Ｏ）］の上限は、好ましくは１．９であり、さらには１．８５、１．８の順により好ましい。
［（ＣａＯ／Ｒ’Ｏ）＋（Ｎａ２Ｏ／Ｒ２Ｏ）］が小さすぎると、比重が低下し、所望の光学恒数が得られないおそれがある。［（ＣａＯ／Ｒ’Ｏ）＋（Ｎａ２Ｏ／Ｒ２Ｏ）］を上記範囲とすることで、低比重で所望の光学恒数を有する光学ガラスが得られる。
【００２８】
第１実施形態に係る光学ガラスにおいて、ＭｇＯ、ＣａＯ、ＳｒＯ、ＢａＯおよびＺｎＯの合計含有量Ｒ’Ｏに対するＭｇＯおよびＣａＯの合計含有量の質量比［（ＭｇＯ＋ＣａＯ）／Ｒ’Ｏ］は０．４４〜１．０である。質量比［（ＭｇＯ＋ＣａＯ）／Ｒ’Ｏ］の下限は、好ましくは０．５であり、さらには０．５５、０．６の順により好ましい。また、質量比［（ＭｇＯ＋ＣａＯ）／Ｒ’Ｏ］の上限は、好ましくは０．９であり、さらには０．８５、０．８、０．７８の順により好ましい。
質量比［（ＭｇＯ＋ＣａＯ）／Ｒ’Ｏ］が小さすぎると、比重が増大するおそれがある。質量比［（ＭｇＯ＋ＣａＯ）／Ｒ’Ｏ］が大きすぎると、熱的安定性が低下するおそれがある。質量比［（ＭｇＯ＋ＣａＯ）／Ｒ’Ｏ］を上記範囲とすることで、比重が低減された光学ガラスを得ることができる。
【００２９】
次に、第１実施形態に係る光学ガラスにおける、ガラス成分の含有量および比率の好ましい態様を以下に詳述する。
【００３０】
第１実施形態に係る光学ガラスにおいて、Ｌｉ２Ｏ、Ｎａ２ＯおよびＫ２Ｏの合計含有量Ｒ２ＯおよびＭｇＯ、ＣａＯ、ＳｒＯおよびＢａＯの合計含有量Ｒ’Ｏの合計含有量に対するＮａ２Ｏの含有量の質量比［Ｎａ２Ｏ／（Ｒ２Ｏ＋Ｒ’Ｏ）］は、好ましくは０より大きく、その下限は、０．１、０．１３、０．１５の順により好ましい。質量比［Ｎａ２Ｏ／（Ｒ２Ｏ＋Ｒ’Ｏ）］の上限は、好ましくは０．８であり、さらには０．７、０．６、０．５の順により好ましい。
質量比［Ｎａ２Ｏ／（Ｒ２Ｏ＋Ｒ’Ｏ）］が小さすぎると、ガラスの熔解性が低下するおそれがある。質量比［Ｎａ２Ｏ／（Ｒ２Ｏ＋Ｒ’Ｏ）］が大きすぎると、熱的安定性が低下するおそれがある。
【００３１】
第１実施形態に係る光学ガラスにおいて、上記合計含有量Ｒ２Ｏおよび上記合計含有量Ｒ’Ｏの合計含有量に対するＣａＯの含有量の質量比［ＣａＯ／（Ｒ２Ｏ＋Ｒ’Ｏ）］は、好ましくは０．１以上であり、その下限は０．１５、０．１８、０．２の順により好ましい。質量比［ＣａＯ／（Ｒ２Ｏ＋Ｒ’Ｏ）］の上限は、好ましくは０．９５であり、さらには０．９０、０．８７、０．８５の順により好ましい。
質量比［ＣａＯ／（Ｒ２Ｏ＋Ｒ’Ｏ）］が小さすぎると、屈折率が低下し、比重が増加するおそれがある。質量比［ＣａＯ／（Ｒ２Ｏ＋Ｒ’Ｏ）］が大きすぎると、熱的安定性が低下するおそれがある。
【００３２】
第１実施形態に係る光学ガラスにおいて、Ｎｂ２Ｏ５およびＴｉＯ２の合計含有量［Ｎｂ２Ｏ５＋ＴｉＯ２］の下限は、好ましくは５％であり、さらには１０％、１５％、２０％、２２％の順により好ましい。また、合計含有量［Ｎｂ２Ｏ５＋ＴｉＯ２］の上限は、好ましくは６０％であり、さらには５０％、４５％、４０％の順により好ましい。
合計含有量［Ｎｂ２Ｏ５＋ＴｉＯ２］を上記範囲とすることで、所望の光学恒数を有する光学ガラスが得られる。
【００３３】
第１実施形態に係る光学ガラスにおいて、ＭｇＯ、ＣａＯ、ＳｒＯ、ＢａＯおよびＺｎＯの合計含有量Ｒ’ＯとＬｉ２Ｏ、Ｎａ２ＯおよびＫ２Ｏの合計含有量Ｒ２Ｏとの合計含有量に対する合計含有量Ｒ’Ｏの質量比［Ｒ’Ｏ／（Ｒ’Ｏ＋Ｒ２Ｏ）］の下限は、好ましくは０．５０、さらには０．５５、０．６０、０．６５の順により好ましい。また、質量比［Ｒ’Ｏ／（Ｒ’Ｏ＋Ｒ２Ｏ）］の上限は、好ましくは０．９９、さらには０．９８、０．９７の順により好ましい。
質量比［Ｒ’Ｏ／（Ｒ’Ｏ＋Ｒ２Ｏ）］が小さすぎると、屈折率ｎｄが低下するおそれがある。質量比［Ｒ’Ｏ／（Ｒ’Ｏ＋Ｒ２Ｏ）］が大きすぎると、熱的安定性が低下するおそれがある。質量比［Ｒ’Ｏ／（Ｒ’Ｏ＋Ｒ２Ｏ）］を上記範囲とすることで、高屈折率の光学ガラスを得ることができる。
【００３４】
第１実施形態に係る光学ガラスにおいて、Ｂ２Ｏ３の含有量の上限は、好ましくは５％であり、さらには４．５％、４．２％、４％の順により好ましい。また、Ｂ２Ｏ３の含有量の下限は、好ましくは０％であり、さらには０．５％、０．７％、１％の順により好ましい。Ｂ２Ｏ３の含有量は０％であってもよい。
Ｂ２Ｏ３の含有量が多すぎると屈折率ｎｄが低下するおそれがある。Ｂ２Ｏ３の含有量を上記範囲とすることで、ガラスの熱的安定性を改善できる。
【００３５】
第１実施形態に係る光学ガラスにおける、上記以外のガラス成分の含有量および比率の好ましい態様を以下に詳述する。
【００３６】
第１実施形態に係る光学ガラスにおいて、Ｐ２Ｏ５の含有量の上限は、好ましくは５％であり、さらには４．５％、４％、３．５％の順により好ましい。また、Ｐ２Ｏ５の含有量の下限は、好ましくは０％であり、さらには０．５％、１％、１．５％の順により好ましい。Ｐ２Ｏ５の含有量は０％であってもよい。Ｐ２Ｏ５の含有量を上記範囲とすることで、部分分散比Ｐｇ，Ｆの増加を抑制し、ガラスの熱的安定性を保持できる。
【００３７】
第１実施形態に係るガラスにおいて、Ａｌ２Ｏ３の含有量の上限は、好ましくは３％であり、さらには２％、１．５％、１％の順により好ましい。Ａｌ２Ｏ３の含有量は０％であってもよい。Ａｌ２Ｏ３の含有量を上記範囲とすることで、ガラスの耐失透性および熱的安定性を保持できる。
【００３８】
第１実施形態に係るガラスにおいて、ＺｒＯ２の含有量の下限は、好ましくは３％であり、さらには４％、５％、６％の順により好ましい。また、ＺｒＯ２の含有量の上限は、好ましくは１５％であり、さらには１３％、１１％、１０％の順により好ましい。ＺｒＯ２の含有量を上記範囲とすることで、所望の光学恒数を実現し、また部分分散比Ｐｇ，Ｆを低減できる。
【００３９】
第１実施形態に係るガラスにおいて、ＷＯ３の含有量の上限は、好ましくは５％であり、さらには３％、１％、０％の順により好ましい。ＷＯ３の含有量を上記範囲とすることで、透過率を高めることができ、また、部分分散比Ｐｇ，Ｆおよび比重を低減できる。
【００４０】
第１実施形態において、Ｂｉ２Ｏ３の含有量の上限は、好ましくは５％であり、さらには３％、１％、０％の順により好ましい。Ｂｉ２Ｏ３の含有量を上記範囲とすることで、ガラスの熱的安定性を改善し、また、部分分散比Ｐｇ，Ｆおよび比重を低減できる。
【００４１】
第１実施形態に係るガラスにおいて、Ｌｉ２Ｏの含有量の上限は、好ましくは１０％であり、さらには８％、６％、５％の順により好ましい。Ｌｉ２Ｏの含有量は少ない方が好ましく、その下限は好ましくは０％である。
【００４２】
第１実施形態に係るガラスにおいて、Ｎａ２Ｏの含有量の上限は、好ましくは１５％であり、さらには１２％、１０％、８％の順により好ましい。Ｎａ２Ｏの含有量の下限は、好ましくは１％であり、さらには２％、３％、４％の順により好ましい。
【００４３】
第１実施形態に係るガラスにおいて、Ｋ２Ｏの含有量の上限は、好ましくは１５％であり、さらには１２％、１０％、８％の順により好ましい。Ｋ２Ｏの含有量の下限は、好ましくは０．０５％であり、さらには０．１％、０．１５％の順により好ましい。
【００４４】
Ｌｉ２Ｏ、Ｎａ２ＯおよびＫ２Ｏは、部分分散比Ｐｇ，Ｆを低減する成分であり、液相温度を下げ、ガラスの熱的安定性を改善する働きを有するが、これらの含有量が多くなると、化学的耐久性、耐候性が低下する。そのため、Ｌｉ２Ｏ、Ｎａ２ＯおよびＫ２Ｏの各含有量は、それぞれ上記範囲であることが好ましい。
【００４５】
第１実施形態に係る光学ガラスにおいて、Ｌｉ２Ｏ、Ｎａ２ＯおよびＫ２Ｏの合計含有量Ｒ２Ｏの下限は、好ましくは１．０５％であり、さらには１．５％、２％、２．５％の順により好ましい。また、合計含有量Ｒ２Ｏの上限は、好ましくは１５％であり、さらには１３％、１１％、１０％の順により好ましい。合計含有量Ｒ２Ｏを上記範囲とすることで、ガラスの比重を低減し、またガラスの熱的安定性を維持できる。
【００４６】
第１実施形態に係るガラスにおいて、Ｃｓ２Ｏの含有量の上限は、好ましくは１０％であり、さらには５％、３％、１％の順により好ましい。Ｃｓ２Ｏの含有量の下限は、好ましくは０％である。
【００４７】
Ｃｓ２Ｏは、ガラスの熱的安定性を改善する働きを有するが、これらの含有量が多くなると、化学的耐久性、耐候性が低下する。そのため、Ｃｓ２Ｏの各含有量は、上記範囲であることが好ましい。
【００４８】
第１実施形態に係るガラスにおいて、ＭｇＯの含有量の上限は、好ましくは２５％であり、さらには２３％、２１％、２０％の順により好ましい。また、ＭｇＯの含有量の下限は、好ましくは０％である。
【００４９】
第１実施形態に係るガラスにおいて、ＣａＯの含有量の上限は、好ましくは２５％であり、さらには２３％、２１％、２０％の順により好ましい。また、ＣａＯの含有量の下限は、好ましくは０％である。
【００５０】
第１実施形態に係るガラスにおいて、ＳｒＯの含有量の上限は、好ましくは２０％であり、さらには１０％、５％、３％の順により好ましい。また、ＳｒＯの含有量の下限は、好ましくは０％である。
【００５１】
ＭｇＯ、ＣａＯ、ＳｒＯ、ＢａＯは、いずれもガラスの熱的安定性および耐失透性を改善させる働きを有し、屈折率を高め所望の恒数を達成しやすくするガラス成分である。しかし、これらガラス成分の含有量が多くなると、比重が増加し、高分散性が損なわれ、また、ガラスの熱的安定性および耐失透性が低下する。そのため、これらガラス成分の各含有量は、それぞれ上記範囲であることが好ましい。
【００５２】
第１実施形態に係るガラスにおいて、ＭｇＯおよびＣａＯの合計含有量［ＭｇＯ＋ＣａＯ］の下限は、好ましくは０％であり、さらには５％、８％、１０％の順により好ましい。また、合計含有量［ＭｇＯ＋ＣａＯ］の上限は、好ましくは３０％であり、さらには２８％、２５％、２２％の順により好ましい。比重増大および熱的安定性の低下を抑制する観点から、合計含有量［ＭｇＯ＋ＣａＯ］は上記範囲であることが好ましい。
【００５３】
第１実施形態に係るガラスにおいて、ＭｇＯ、ＣａＯ、ＳｒＯおよびＢａＯの合計含有量Ｒ’Ｏの上限は、好ましくは３０％であり、さらには２８％、２５％、２２％の順により好ましい。また、合計含有量Ｒ’Ｏの下限は、好ましくは０％であり、さらには５％、８％、１０％の順により好ましい。合計含有量Ｒ’Ｏは０％であってもよい。合計含有量Ｒ’Ｏを上記範囲とすることで、比重の増加を抑制し、所望の屈折率を達成し、また高分散化を妨げることなく熱的安定性を維持できる。
【００５４】
第１実施形態に係るガラスにおいて、ＺｎＯの含有量の上限は、好ましくは２０％であり、さらには１０％、５％、３％の順により好ましい。また、ＺｎＯの含有量の下限は、好ましくは０％である。
【００５５】
ＺｎＯは、ガラスの熱的安定性を改善する働きを有するガラス成分である。しかし、ＺｎＯの含有量が多すぎると比重が上昇する。そのため、ガラスの熱的安定性を改善し、所望の光学恒数を維持する観点から、ＺｎＯの含有量は上記範囲であることが好ましい。
【００５６】
第１実施形態に係る光学ガラスにおいて、Ｌａ２Ｏ３の含有量の上限は、好ましくは１５％であり、さらには１４．５％、１４％、１３．５％の順により好ましい。また、Ｌａ２Ｏ３の含有量の下限は、好ましくは０％であり、さらには１％、１．５％、２％の順により好ましい。Ｌａ２Ｏ３の含有量は０％であってもよい。Ｌａ２Ｏ３の含有量を上記範囲とすることで、所望の光学恒数を実現し、比重の増大を抑えることができ、また部分分散比Ｐｇ，Ｆを低減できる。
【００５７】
第１実施形態に係るガラスにおいて、Ｙ２Ｏ３の含有量の上限は、好ましくは２０％であり、さらには１０％、５％、３％の順により好ましい。また、Ｙ２Ｏ３の含有量の下限は、好ましくは０％である。
【００５８】
Ｙ２Ｏ３の含有量が多くなり過ぎるとガラスの熱的安定性が低下し、製造中にガラスが失透しやすくなる。したがって、ガラスの熱的安定性の低下を抑制する観点から、Ｙ２Ｏ３の含有量は上記範囲であることが好ましい。
【００５９】
第１実施形態に係るガラスにおいて、Ｔａ２Ｏ５の含有量の上限は、好ましくは２０％であり、さらには１０％、５％、３％の順により好ましい。また、Ｔａ２Ｏ５の含有量の下限は、好ましくは０％である。
【００６０】
Ｔａ２Ｏ５は、ガラスの熱的安定性を改善する働きを有するガラス成分であり、部分分散比Ｐｇ，Ｆを低下させる成分である。一方、Ｔａ２Ｏ５の含有量が多くなると、ガラスの熱的安定性が低下し、ガラスを熔融するときに、ガラス原料の熔け残りが生じやすくなる。また、比重が上昇する。そのため、Ｔａ２Ｏ５の含有量は上記範囲であることが好ましい。
【００６１】
第１実施形態に係るガラスにおいて、Ｓｃ２Ｏ３の含有量は、好ましくは２％以下である。また、Ｓｃ２Ｏ３の含有量の下限は、好ましくは０％である。
【００６２】
第１実施形態に係るガラスにおいて、ＨｆＯ２の含有量は、好ましくは２％以下である。また、ＨｆＯ２の含有量の下限は、好ましくは０％である。
【００６３】
Ｓｃ２Ｏ３、ＨｆＯ２は、ガラスの高分散性を高める働きを有するが、高価な成分である。そのため、Ｓｃ２Ｏ３、ＨｆＯ２の各含有量は上記範囲であることが好ましい。
【００６４】
第１実施形態に係るガラスにおいて、Ｌｕ２Ｏ３の含有量は、好ましくは２％以下である。また、Ｌｕ２Ｏ３の含有量の下限は、好ましくは０％である。
【００６５】
Ｌｕ２Ｏ３は、ガラスの高分散性を高める働きを有するが、分子量が大きいことから、ガラスの比重を増加させるガラス成分でもある。そのため、Ｌｕ２Ｏ３の含有量は上記範囲であることが好ましい。
【００６６】
第１実施形態に係るガラスにおいて、ＧｅＯ２の含有量は、好ましくは２％以下である。また、ＧｅＯ２の含有量の下限は、好ましくは０％である。
【００６７】
ＧｅＯ２は、ガラスの高分散性を高める働きを有するが、一般的に使用されるガラス成分の中で、突出して高価な成分である。したがって、ガラスの製造コストの増加を抑制する観点から、ＧｅＯ２の含有量は上記範囲であることが好ましい。
【００６８】
第１実施形態に係るガラスにおいて、Ｇｄ２Ｏ３の含有量は、好ましくは２％以下である。また、Ｇｄ２Ｏ３の含有量の下限は、好ましくは０％である。
【００６９】
Ｇｄ２Ｏ３の含有量が多くなり過ぎるとガラスの熱的安定性が低下する。また、Ｇｄ２Ｏ３の含有量が多くなり過ぎるとガラスの比重が増大する。したがって、ガラスの熱的安定性を良好に維持しつつ、比重の増大を抑制する観点から、Ｇｄ２Ｏ３の含有量は上記範囲であることが好ましい。
【００７０】
第１実施形態に係るガラスにおいて、Ｙｂ２Ｏ３の含有量は、好ましくは２％以下である。また、Ｙｂ２Ｏ３の含有量の下限は、好ましくは０％である。
【００７１】
Ｙｂ２Ｏ３は、Ｌａ２Ｏ３、Ｇｄ２Ｏ３、Ｙ２Ｏ３と比べて分子量が大きいため、ガラスの比重を増大させる。ガラスの比重が増大すると、光学素子の質量が増大する。例えば、質量の大きいレンズをオートフォーカス式の撮像レンズに組み込むと、オートフォーカス時にレンズの駆動に要する電力が増大し、電池の消耗が激しくなる。したがって、Ｙｂ２Ｏ３の含有量を低減させて、ガラスの比重の増大を抑えることが望ましい。
【００７２】
また、Ｙｂ２Ｏ３の含有量が多すぎるとガラスの熱的安定性が低下する。ガラスの熱的安定性の低下を防ぎ、比重の増大を抑制する観点から、Ｙｂ２Ｏ３の含有量は上記範囲であることが好ましい。
【００７３】
第１実施形態に係るガラスは、主として上述のガラス成分、すなわち、必須成分としてＳｉＯ２およびＮｂ２Ｏ５、任意成分としてＴｉＯ２、ＢａＯ、Ｂ２Ｏ３、Ｐ２Ｏ５、Ａｌ２Ｏ３、ＺｒＯ２、ＷＯ３、Ｂｉ２Ｏ３、Ｌｉ２Ｏ、Ｎａ２Ｏ、Ｋ２Ｏ、Ｃｓ２Ｏ、ＭｇＯ、ＣａＯ、ＳｒＯ、ＺｎＯ、Ｌａ２Ｏ３、Ｙ２Ｏ３、Ｔａ２Ｏ５、Ｓｃ２Ｏ３、ＨｆＯ２、Ｌｕ２Ｏ３、ＧｅＯ２、Ｇｄ２Ｏ３およびＹｂ２Ｏ３で構成されていることが好ましく、上述のガラス成分の合計含有量は、９５％よりも多くすることが好ましく、９８％よりも多くすることがより好ましく、９９％よりも多くすることがさらに好ましく、９９．５％よりも多くすることが一層好ましい。
【００７４】
なお、本実施形態に係るガラスは、基本的に上記ガラス成分により構成されることが好ましいが、本発明の作用効果を妨げない範囲において、その他の成分を含有することも可能である。また、本発明において、不可避的不純物の含有を排除するものではない。
【００７５】
（その他の成分）
上記成分の他に、上記光学ガラスは、清澄剤としてＳｂ２Ｏ３、ＣｅＯ２等を少量含有することもできる。清澄剤の総量（外割添加量）は０％以上、１％未満とすることが好ましく、０％以上０．５％以下とすることがより好ましい。
【００７６】
外割添加量とは、清澄剤を除く全ガラス成分の合計含有量を１００％としたときの清澄剤の添加量を重量百分率で表したものである。
【００７７】
Ｐｂ、Ｃｄ、Ａｓ、Ｔｈ等は、環境負荷が懸念される成分である。そのため、それぞれＰｂＯ、ＣｄＯ、ＴｈＯ２の含有量は、いずれも０〜０．１％であることが好ましく、０〜０．０５％であることがより好ましく、０〜０．０１％であることが一層好ましく、ＰｂＯ、ＣｄＯ、ＴｈＯ２を実質的に含まないことが特に好ましい。
【００７８】
Ａｓ２Ｏ３の含有量は、０〜０．１％であることが好ましく、０〜０．０５％であることがより好ましく、０〜０．０１％であることが一層好ましく、Ａｓ２Ｏ３を実質的に含まないことが特に好ましい。
【００７９】
更に、上記光学ガラスは、可視領域の広い範囲にわたり高い透過率が得られる。こうした特長を活かすには、着色性の元素を含まないことが好ましい。着色性の元素としては、Ｃｕ、Ｃｏ、Ｎｉ、Ｆｅ、Ｃｒ、Ｅｕ、Ｎｄ、Ｅｒ、Ｖ等を例示することができる。いずれの元素とも、１００質量ｐｐｍ未満であることが好ましく、０〜８０質量ｐｐｍであることがより好ましく、０〜５０質量ｐｐｍ以下であることが更に好ましく、実質的に含まれないことが特に好ましい。
【００８０】
また、Ｇａ、Ｔｅ、Ｔｂ等は、導入が不要な成分であり、高価な成分でもある。そのため、質量％表示によるＧａ２Ｏ３、ＴｅＯ２、ＴｂＯ２の含有量の範囲は、いずれも、それぞれ０〜０．１％であることが好ましく、０〜０．０５％であることがより好ましく、０〜０．０１％であることが更に好ましく、０〜０．００５％であることが一層好ましく、０〜０．００１％であることがより一層好ましく、実質的に含まれないことが特に好ましい。
【００８１】
（ガラス特性）
＜屈折率ｎｄ＞
第１実施形態に係る光学ガラスにおいて、屈折率ｎｄは１．６９〜１．８７である。屈折率ｎｄは、１．７０〜１．８６５、または１．７５〜１．８６０とすることもできる。屈折率ｎｄは、ＳｉＯ２、ＴｉＯ２、Ｎｂ２Ｏ５等の含有量を調整することで制御できる。
【００８２】
＜アッベ数νｄ＞
第１実施形態に係る光学ガラスにおいて、アッベ数νｄは２４〜３６である。アッベ数νｄは、２５〜３５、または２６〜３４とすることもできる。アッベ数νｄは、ＳｉＯ２、ＴｉＯ２、Ｎｂ２Ｏ５等の含有量を調整することで制御できる。
【００８３】
＜ガラスの比重＞
第１実施形態に係る光学ガラスの比重は、好ましくは３．９５以下であり、さらには３．８０以下、３．７０以下、３．６７以下、３．６５以下の順により好ましい。比重は小さいほど好ましく、その下限は好ましくは２．６０である。比重は、ＳｉＯ２、Ｂ２Ｏ３、Ｌｉ２Ｏ、Ｎａ２Ｏ、Ｋ２Ｏ、ＭｇＯ、ＣａＯ、ＳｒＯ、ＢａＯ、ＺｒＯ２、Ｌａ２Ｏ３、Ｇｄ２Ｏ３、Ｎｂ２Ｏ５、ＴｉＯ２の含有量を調整することで制御できる。
【００８４】
＜部分分散比Ｐｇ，Ｆ＞
第１実施形態に係る光学ガラスの部分分散比Ｐｇ，Ｆの上限は、好ましく０．６０９５であり、さらには０．６０５０、０．６０３０、０．６０２５、０．６０２０の順により好ましい。また、部分分散比Ｐｇ，Ｆは小さいほど好ましく、その下限は好ましく０．５８００である。部分分散比Ｐｇ，Ｆを上記範囲とすることで、高次の色収差補正に好適な光学ガラスが得られる。
【００８５】
また、第１実施形態に係る光学ガラスの部分分散比Ｐｇ，Ｆの偏差ΔＰｇ，Ｆの上限は、好ましく０．０１５０であり、さらには０．０１００、０．００７０、０．００６５の順により好ましい。また、偏差ΔＰｇ，Ｆは小さいほど好ましく、その下限は好ましく−０．００５０である。
【００８６】
＜ガラス転移温度Ｔｇ＞
第１実施形態に係る光学ガラスのガラス転移温度Ｔｇの上限は、好ましくは７４０℃であり、さらには７００℃、６９０℃、６８５℃、６８０℃の順により好ましい。また、ガラス転移温度Ｔｇの下限は、好ましくは４３０℃であり、さらには４６０℃、４９０℃、５２０℃の順により好ましい。ガラス転移温度Ｔｇは、Ｌｉ２Ｏ、Ｎａ２Ｏ、Ｋ２Ｏ等の含有量を調整することにより制御できる。
【００８７】
＜ガラスの光線透過性＞
第１実施形態に係る光学ガラスの光線透過性は、着色度λ８０、λ７０およびλ５により評価できる。
厚さ１０．０ｍｍ±０．１ｍｍのガラス試料について波長２００〜７００ｎｍの範囲で分光透過率を測定し、外部透過率が８０％となる波長をλ８０、外部透過率が７０％となる波長をλ７０、外部透過率が５％となる波長をλ５とする。
【００８８】
第１実施形態に係る光学ガラスのλ８０は、好ましくは５２０ｎｍ以下であり、より好ましくは５００ｎｍ以下であり、さらに好ましくは４７５ｎｍ以下であり、一層好ましくは４５５ｎｍ以下である。また、λ７０は、好ましくは５００ｎｍ以下であり、より好ましくは４８０ｎｍ以下であり、さらに好ましくは４６５ｎｍ以下であり、一層好ましくは４５０ｎｍ以下である。さらに、λ５は、好ましくは３９０ｎｍ以下であり、より好ましくは３８０ｎｍ以下であり、さらに好ましくは３７０ｎｍ以下である。
【００８９】
（光学ガラスの製造）
第１実施形態に係る光学ガラスは、上記所定の組成となるようにガラス原料を調合し、調合したガラス原料により公知のガラス製造方法に従って作製すればよい。例えば、複数種の化合物を調合し、十分混合してバッチ原料とし、バッチ原料を石英坩堝や白金坩堝中に入れて粗熔解（ラフメルト）する。粗熔解によって得られた熔融物を急冷、粉砕してカレットを作製する。さらにカレットを白金坩堝中に入れて加熱、再熔融（リメルト）して熔融ガラスとし、さらに清澄、均質化した後に熔融ガラスを成形し、徐冷して光学ガラスを得る。熔融ガラスの成形、徐冷には、公知の方法を適用すればよい。
【００９０】
なお、ガラス中に所望のガラス成分を所望の含有量となるように導入することができれば、バッチ原料を調合するときに使用する化合物は特に限定されないが、このような化合物として、酸化物、炭酸塩、硝酸塩、水酸化物、フッ化物等が挙げられる。
【００９１】
（光学素子等の製造）
第１実施形態に係る光学ガラスを使用して光学素子を作製するには、公知の方法を適用すればよい。例えば、上記光学ガラスの製造において、熔融ガラスを鋳型に流し込んで板状に成形し、本発明に係る光学ガラスからなるガラス素材を作製する。得られたガラス素材を適宜、切断、研削、研磨し、プレス成形に適した大きさ、形状のカットピースを作製する。カットピースを加熱、軟化して、公知の方法でプレス成形（リヒートプレス）し、光学素子の形状に近似する光学素子ブランクを作製する。光学素子ブランクをアニールし、公知の方法で研削、研磨して光学素子を作製する。
【００９２】
作製した光学素子の光学機能面には使用目的に応じて、反射防止膜、全反射膜などをコーティングしてもよい。
【００９３】
本発明の一態様によれば、上記光学ガラスからなる光学素子を提供することができる。光学素子の種類としては、球面レンズ、非球面レンズ等のレンズ、プリズム、回折格子等を例示することができる。レンズの形状としては、両凸レンズ、平凸レンズ、両凹レンズ、平凹レンズ、凸メニスカスレンズ、凹メニスカスレンズ等の諸形状を例示することができる。光学素子は、上記光学ガラスからなるガラス成形体を加工する工程を含む方法により製造することができる。加工としては、切断、切削、粗研削、精研削、研磨等を例示することができる。こうした加工を行う際、上記ガラスを使用することにより、破損を軽減することができ、高品質の光学素子を安定して供給することができる。
【００９４】
第２実施形態
第２実施形態に係る光学ガラスは、
屈折率ｎｄが１．６９〜１．８７、アッベ数νｄが２４〜３６であって、
ＳｉＯ２の含有量が１０〜５０質量％であり、
ＴｉＯ２の含有量が４０質量％以下であり、
Ｎｂ２Ｏ５の含有量が５〜６０質量％であり、
ＢａＯの含有量が１０質量％以下であり、
Ｌａ２Ｏ３、Ｙ２Ｏ３、Ｇｄ２Ｏ３、Ｙｂ２Ｏ３およびＬｕ２Ｏ３の合計含有量が１３．５質量％以下であり、
Ｎｂ２Ｏ５およびＴｉＯ２の合計含有量に対するＮｂ２Ｏ５の含有量の質量比［Ｎｂ２Ｏ５／（Ｎｂ２Ｏ５＋ＴｉＯ２）］が０．６以下であり、
Ｌｉ２Ｏ、Ｎａ２ＯおよびＫ２Ｏの合計含有量Ｒ２ＯおよびＭｇＯ、ＣａＯ、ＳｒＯおよびＢａＯの合計含有量Ｒ’Ｏの合計含有量に対するＮａ２Ｏの含有量の質量比［Ｎａ２Ｏ／（Ｒ２Ｏ＋Ｒ’Ｏ）］が０より大きく、
上記合計含有量Ｒ２Ｏおよび上記合計含有量Ｒ’Ｏの合計含有量に対するＣａＯの含有量の質量比［ＣａＯ／（Ｒ２Ｏ＋Ｒ’Ｏ）］が０．１以上であり、
上記合計含有量Ｒ’Ｏに対するＭｇＯおよびＣａＯの合計含有量の質量比［（ＭｇＯ＋ＣａＯ）／Ｒ’Ｏ］が０．４４〜１．０である。
【００９５】
第２実施形態に係る光学ガラスにおいて、ＳｉＯ２の含有量は１０〜５０％である。ＳｉＯ２の含有量の下限は、好ましくは１２％であり、さらには１５％、１７％、２０％の順により好ましい。また、ＳｉＯ２の含有量の上限は、好ましくは４５％であり、さらには４０％、３７％、３５％の順により好ましい。
【００９６】
第２実施形態に係る光学ガラスにおいて、ＴｉＯ２の含有量は４０％以下である。ＴｉＯ２の含有量の上限は、好ましくは３５％であり、さらには３０％、２８％、２５％の順により好ましい。ＴｉＯ２の含有量の下限は、好ましくは０％であり、さらには５％、８％、１０％の順により好ましい。ＴｉＯ２の含有量は０％でもよい。
【００９７】
第２実施形態に係る光学ガラスにおいて、Ｎｂ２Ｏ５の含有量は５〜６０％である。Ｎｂ２Ｏ５の含有量の下限は、好ましくは７％であり、さらには８％、９％、１０％の順により好ましい。また、Ｎｂ２Ｏ５の含有量の上限は、好ましくは４５％であり、さらには４０％、３５％、３０％の順により好ましい。
【００９８】
第２実施形態に係る光学ガラスにおいて、ＢａＯの含有量は１０％以下である。ＢａＯの含有量の上限は、好ましくは９％であり、さらには８％、７％の順により好ましい。ＢａＯの含有量の下限は、好ましくは０％であり、さらには１％、２％、３％、３．５％の順により好ましい。ＢａＯの含有量は０％でもよい。
【００９９】
第２実施形態に係る光学ガラスにおいて、Ｌａ２Ｏ３、Ｙ２Ｏ３、Ｇｄ２Ｏ３、Ｙｂ２Ｏ３およびＬｕ２Ｏ３の合計含有量［Ｌａ２Ｏ３＋Ｙ２Ｏ３＋Ｇｄ２Ｏ３＋Ｙｂ２Ｏ３＋Ｌｕ２Ｏ３］は１３．５％以下である。合計含有量［Ｌａ２Ｏ３＋Ｙ２Ｏ３＋Ｇｄ２Ｏ３＋Ｙｂ２Ｏ３＋Ｌｕ２Ｏ３］の上限は、好ましくは１２％であり、さらには１１％、１０％、９％の順により好ましい。また、合計含有量［Ｌａ２Ｏ３＋Ｙ２Ｏ３＋Ｇｄ２Ｏ３＋Ｙｂ２Ｏ３＋Ｌｕ２Ｏ３］の下限は、好ましくは０％であり、さらには０．５％、１％、１．５％の順により好ましい。
【０１００】
第２実施形態に係る光学ガラスにおいて、Ｎｂ２Ｏ５およびＴｉＯ２の合計含有量に対するＮｂ２Ｏ５の含有量の質量比［Ｎｂ２Ｏ５／（Ｎｂ２Ｏ５＋ＴｉＯ２）］は０．６以下である。質量比［Ｎｂ２Ｏ５／（Ｎｂ２Ｏ５＋ＴｉＯ２）］上限は、好ましくは０．６０であり、さらには０．５５、０．５２、０．５０の順により好ましい。また、質量比［Ｎｂ２Ｏ５／（Ｎｂ２Ｏ５＋ＴｉＯ２）］は、好ましくは０より大きく、その下限は０．１０、０．２０、０．３０の順により好ましい。
【０１０１】
第２実施形態に係る光学ガラスにおいて、Ｌｉ２Ｏ、Ｎａ２ＯおよびＫ２Ｏの合計含有量Ｒ２ＯおよびＭｇＯ、ＣａＯ、ＳｒＯおよびＢａＯの合計含有量Ｒ’Ｏの合計含有量に対するＮａ２Ｏの含有量の質量比［Ｎａ２Ｏ／（Ｒ２Ｏ＋Ｒ’Ｏ）］は、０より大きい。く、質量比［Ｎａ２Ｏ／（Ｒ２Ｏ＋Ｒ’Ｏ）］の下限は、好ましくは０．１であり、さらには０．１３、０．１５の順により好ましい。質量比［Ｎａ２Ｏ／（Ｒ２Ｏ＋Ｒ’Ｏ）］の上限は、好ましくは０．８であり、さらには０．７、０．６、０．５の順により好ましい。
質量比［Ｎａ２Ｏ／（Ｒ２Ｏ＋Ｒ’Ｏ）］が小さすぎると、ガラスの熔解性が低下するおそれがある。質量比［Ｎａ２Ｏ／（Ｒ２Ｏ＋Ｒ’Ｏ）］が大きすぎると、熱的安定性が低下するおそれがある。
【０１０２】
第２実施形態に係る光学ガラスにおいて、上記合計含有量Ｒ２Ｏおよび上記合計含有量Ｒ’Ｏの合計含有量に対するＣａＯの含有量の質量比［ＣａＯ／（Ｒ２Ｏ＋Ｒ’Ｏ）］は、０．１以上である。質量比［ＣａＯ／（Ｒ２Ｏ＋Ｒ’Ｏ）］の下限は、好ましくは０．１５であり、さらには０．１８、０．２の順により好ましい。質量比［ＣａＯ／（Ｒ２Ｏ＋Ｒ’Ｏ）］の上限は、好ましくは０．９５であり、さらには０．９０、０．８７、０．８５の順により好ましい。
質量比［ＣａＯ／（Ｒ２Ｏ＋Ｒ’Ｏ）］が小さすぎると、屈折率が低下し、比重が増加するおそれがある。質量比［ＣａＯ／（Ｒ２Ｏ＋Ｒ’Ｏ）］が大きすぎると、熱的安定性が低下するおそれがある。
【０１０３】
第２実施形態に係る光学ガラスにおいて、ＭｇＯ、ＣａＯ、ＳｒＯ、ＢａＯおよびＺｎＯの合計含有量Ｒ’Ｏに対するＭｇＯおよびＣａＯの合計含有量の質量比［（ＭｇＯ＋ＣａＯ）／Ｒ’Ｏ］は０．４４〜１．０である。質量比［（ＭｇＯ＋ＣａＯ）／Ｒ’Ｏ］の下限は、好ましくは０．５であり、さらには０．５５、０．６の順により好ましい。また、質量比［（ＭｇＯ＋ＣａＯ）／Ｒ’Ｏ］の上限は、好ましくは０．９であり、さらには０．８５、０．８、０．７８の順により好ましい。
【０１０４】
次に、第２実施形態に係る光学ガラスにおける、ガラス成分の含有量および比率の好ましい態様を以下に詳述する。
【０１０５】
第２実施形態に係る光学ガラスは、好ましくは、Ｌｉ２Ｏ、Ｎａ２ＯおよびＫ２Ｏからなる群から選択される１以上のガラス成分を含み、より好ましくはＮａ２Ｏを含み、さらに好ましくはＬｉ２Ｏ、Ｎａ２ＯおよびＫ２Ｏを含む。
光学ガラスが、Ｌｉ２Ｏ、Ｎａ２ＯおよびＫ２Ｏからなる群から選択される１以上のガラス成分を含むことで、ガラスの溶解性を高めることができる。
【０１０６】
第２実施形態に係る光学ガラスは、好ましくは、ＭｇＯ、ＣａＯ、ＳｒＯおよびＢａＯのからなる群から選択される１以上のガラス成分を含み、より好ましくはＣａＯを含み、さらに好ましくはＣａＯおよびＢａＯを含む。
光学ガラスが、ＭｇＯ、ＣａＯ、ＳｒＯおよびＢａＯのからなる群から選択される１以上のガラス成分を含むことで、屈折率ｎｄの低下を抑制できる。
【０１０７】
第２実施形態に係る光学ガラスにおいて、ＭｇＯ、ＣａＯ、ＳｒＯ、ＢａＯおよびＺｎＯの合計含有量Ｒ’Ｏに対するＣａＯの含有量の質量比（ＣａＯ／Ｒ’Ｏ）と、Ｌｉ２Ｏ、Ｎａ２ＯおよびＫ２Ｏの合計含有量Ｒ２Ｏに対するＮａ２Ｏの含有量の質量比（Ｎａ２Ｏ／Ｒ２Ｏ）との合計［（ＣａＯ／Ｒ’Ｏ）＋（Ｎａ２Ｏ／Ｒ２Ｏ）］は、好ましくは１．１より大きく、その下限は、１．２、１．３、１．３５、１．４の順により好ましい。［（ＣａＯ／Ｒ’Ｏ）＋（Ｎａ２Ｏ／Ｒ２Ｏ）］の上限は、好ましくは１．９であり、さらには１．８５、１．８の順により好ましい。
【０１０８】
第２実施形態に係る光学ガラスにおいて、ＭｇＯ、ＣａＯ、ＳｒＯ、ＢａＯおよびＺｎＯの合計含有量Ｒ’ＯとＬｉ２Ｏ、Ｎａ２ＯおよびＫ２Ｏの合計含有量Ｒ２Ｏとの合計含有量に対する合計含有量Ｒ’Ｏの質量比［Ｒ’Ｏ／（Ｒ’Ｏ＋Ｒ２Ｏ）］の下限は、好ましくは０．５０、さらには０．５５、０．６０、０．６５の順により好ましい。また、質量比［Ｒ’Ｏ／（Ｒ’Ｏ＋Ｒ２Ｏ）］の上限は、好ましくは０．９９、さらには０．９８、０．９７の順により好ましい。
【０１０９】
第２実施形態に係る光学ガラスにおいて、Ｎｂ２Ｏ５およびＴｉＯ２の合計含有量［Ｎｂ２Ｏ５＋ＴｉＯ２］の下限は、好ましくは５％であり、さらには２０％、２２％、２４％、２５％の順により好ましい。また、合計含有量［Ｎｂ２Ｏ５＋ＴｉＯ２］の上限は、好ましくは６０％であり、さらには５０％、４５％、４０％の順により好ましい。
【０１１０】
第２実施形態に係る光学ガラスにおいて、Ｂ２Ｏ３の含有量の上限は、好ましくは５％であり、さらには４．５％、４．２％、４％の順により好ましい。また、Ｂ２Ｏ３の含有量の下限は、好ましくは０％であり、さらには０．５％、０．７％、１％の順により好ましい。Ｂ２Ｏ３の含有量は０％であってもよい。
【０１１１】
第２実施形態に係る光学ガラスにおいて、上記以外のガラス成分の含有量および比率については、第１実施形態と同様とすることができる。また、第２実施形態におけるガラス特性、光学ガラスの製造および光学素子等の製造についても、第１実施形態と同様とすることができる。
【０１１２】
第３実施形態
第３実施形態に係る光学ガラスは、
屈折率ｎｄが１．６９〜１．８７、アッベ数νｄが２４〜３６であって、
ＳｉＯ２の含有量が１０〜５０質量％であり、
ＴｉＯ２の含有量が４０質量％以下であり、
Ｎｂ２Ｏ５の含有量が５〜６０質量％であり、
ＢａＯの含有量が１０質量％以下であり、
Ｌａ２Ｏ３、Ｙ２Ｏ３、Ｇｄ２Ｏ３、Ｙｂ２Ｏ３およびＬｕ２Ｏ３の合計含有量が１３．５質量％以下であり、
Ｎｂ２Ｏ５およびＴｉＯ２の合計含有量が３０質量％以上であり、
Ｎｂ２Ｏ５およびＴｉＯ２の合計含有量に対するＮｂ２Ｏ５の含有量の質量比［Ｎｂ２Ｏ５／（Ｎｂ２Ｏ５＋ＴｉＯ２）］が０．７以下であり、
Ｌｉ２Ｏ、Ｎａ２ＯおよびＫ２Ｏの合計含有量Ｒ２ＯおよびＭｇＯ、ＣａＯ、ＳｒＯおよびＢａＯの合計含有量Ｒ’Ｏの合計含有量に対する上記合計含有量Ｒ’Ｏの質量比［Ｒ’Ｏ／（Ｒ２Ｏ＋Ｒ’Ｏ）］が０．７〜１．０であり、
上記合計含有量Ｒ’Ｏに対するＭｇＯおよびＣａＯの合計含有量の質量比［（ＭｇＯ＋ＣａＯ）／Ｒ’Ｏ］が０．２６〜１．０である。
【０１１３】
第３実施形態に係る光学ガラスにおいて、ＳｉＯ２の含有量は１０〜５０％である。ＳｉＯ２の含有量の下限は、好ましくは１２％であり、さらには１５％、１７％、２０％の順により好ましい。また、ＳｉＯ２の含有量の上限は、好ましくは４５％であり、さらには４０％、３７％、３５％の順により好ましい。
【０１１４】
第３実施形態に係る光学ガラスにおいて、ＴｉＯ２の含有量は４０％以下である。ＴｉＯ２の含有量の上限は、好ましくは３５％であり、さらには３０％、２８％、２５％の順により好ましい。ＴｉＯ２の含有量の下限は、好ましくは０％であり、さらには５％、８％、１０％の順により好ましい。ＴｉＯ２の含有量は０％でもよい。
【０１１５】
第３実施形態に係る光学ガラスにおいて、Ｎｂ２Ｏ５の含有量は５〜６０％である。Ｎｂ２Ｏ５の含有量の下限は、好ましくは７％であり、さらには８％、９％、１０％の順により好ましい。また、Ｎｂ２Ｏ５の含有量の上限は、好ましくは４５％であり、さらには４０％、３５％、３０％の順により好ましい。
【０１１６】
第３実施形態に係る光学ガラスにおいて、ＢａＯの含有量は１０％以下である。ＢａＯの含有量の上限は、好ましくは９％であり、さらには８％、７％の順により好ましい。ＢａＯの含有量の下限は、好ましくは０％であり、さらには１％、２％、３％、３．５％の順により好ましい。ＢａＯの含有量は０％でもよい。
【０１１７】
第３実施形態に係る光学ガラスにおいて、Ｌａ２Ｏ３、Ｙ２Ｏ３、Ｇｄ２Ｏ３、Ｙｂ２Ｏ３およびＬｕ２Ｏ３の合計含有量［Ｌａ２Ｏ３＋Ｙ２Ｏ３＋Ｇｄ２Ｏ３＋Ｙｂ２Ｏ３＋Ｌｕ２Ｏ３］は１３．５％以下である。合計含有量［Ｌａ２Ｏ３＋Ｙ２Ｏ３＋Ｇｄ２Ｏ３＋Ｙｂ２Ｏ３＋Ｌｕ２Ｏ３］の上限は、好ましくは１２％であり、さらには１１％、１０％、９％の順により好ましい。また、合計含有量［Ｌａ２Ｏ３＋Ｙ２Ｏ３＋Ｇｄ２Ｏ３＋Ｙｂ２Ｏ３＋Ｌｕ２Ｏ３］の下限は、好ましくは０％であり、さらには０．５％、１％、１．５％の順により好ましい。
【０１１８】
第３実施形態に係る光学ガラスにおいて、Ｎｂ２Ｏ５およびＴｉＯ２の合計含有量［Ｎｂ２Ｏ５＋ＴｉＯ２］は３０％以上である。合計含有量［Ｎｂ２Ｏ５＋ＴｉＯ２］の下限は、好ましくは３０．０５％であり、さらには３０．１％、３０．１５％、３０．２％の順により好ましい。また、合計含有量［Ｎｂ２Ｏ５＋ＴｉＯ２］の上限は、好ましくは６０％であり、さらには５０％、４５％、４０％の順により好ましい。
合計含有量［Ｎｂ２Ｏ５＋ＴｉＯ２］を上記範囲とすることで、所望の光学恒数を有する光学ガラスが得られる。
【０１１９】
第３実施形態に係る光学ガラスにおいて、Ｎｂ２Ｏ５およびＴｉＯ２の合計含有量に対するＮｂ２Ｏ５の含有量の質量比［Ｎｂ２Ｏ５／（Ｎｂ２Ｏ５＋ＴｉＯ２）］は０．７以下である。質量比［Ｎｂ２Ｏ５／（Ｎｂ２Ｏ５＋ＴｉＯ２）］上限は、好ましくは０．７０、であり、さらには０．６５、０．６０、０．５５、０．５０の順により好ましい。また、質量比［Ｎｂ２Ｏ５／（Ｎｂ２Ｏ５＋ＴｉＯ２）］は、好ましくは０より大きく、その下限は０．１０、０．２０、０．３０の順により好ましい。
【０１２０】
第３実施形態に係る光学ガラスにおいて、ＭｇＯ、ＣａＯ、ＳｒＯ、ＢａＯおよびＺｎＯの合計含有量Ｒ’ＯとＬｉ２Ｏ、Ｎａ２ＯおよびＫ２Ｏの合計含有量Ｒ２Ｏとの合計含有量に対する合計含有量Ｒ’Ｏの質量比［Ｒ’Ｏ／（Ｒ’Ｏ＋Ｒ２Ｏ）］は０．７〜１．０である。質量比［Ｒ’Ｏ／（Ｒ’Ｏ＋Ｒ２Ｏ）］の下限は、好ましくは０．７１、さらには０．７２、０．７３、０．７４の順により好ましい。また、質量比［Ｒ’Ｏ／（Ｒ’Ｏ＋Ｒ２Ｏ）］の上限は、好ましくは０．９９、さらには０．９８、０．９７の順により好ましい。
質量比［Ｒ’Ｏ／（Ｒ’Ｏ＋Ｒ２Ｏ）］が小さすぎると、屈折率ｎｄが低下するおそれがある。質量比［Ｒ’Ｏ／（Ｒ’Ｏ＋Ｒ２Ｏ）］が大きすぎると、熱的安定性および熔解性が低下し、低分散化し、また比重が上昇するおそれがある。質量比［Ｒ’Ｏ／（Ｒ’Ｏ＋Ｒ２Ｏ）］を上記範囲とすることで、高屈折率の光学ガラスを得ることができる。
【０１２１】
第３実施形態に係る光学ガラスにおいて、ＭｇＯ、ＣａＯ、ＳｒＯ、ＢａＯおよびＺｎＯの合計含有量Ｒ’Ｏに対するＭｇＯおよびＣａＯの合計含有量の質量比［（ＭｇＯ＋ＣａＯ）／Ｒ’Ｏ］は０．２６〜１．０である。質量比［（ＭｇＯ＋ＣａＯ）／Ｒ’Ｏ］の下限は、好ましくは０．３５であり、さらには０．４、０．４５、０．５の順により好ましい。また、質量比［（ＭｇＯ＋ＣａＯ）／Ｒ’Ｏ］の上限は、好ましくは０．９８であり、さらには０．９６、０．９４、０．９２の順により好ましい。
質量比［（ＭｇＯ＋ＣａＯ）／Ｒ’Ｏ］が小さすぎると、比重が増大するおそれがある。質量比［（ＭｇＯ＋ＣａＯ）／Ｒ’Ｏ］が大きすぎると、熱的安定性が低下するおそれがある。質量比［（ＭｇＯ＋ＣａＯ）／Ｒ’Ｏ］を上記範囲とすることで、比重が低減された光学ガラスを得ることができる。
【０１２２】
次に、第３実施形態に係る光学ガラスにおける、ガラス成分の含有量および比率の好ましい態様を以下に詳述する。
【０１２３】
第３実施形態に係る光学ガラスは、好ましくは、Ｌｉ２Ｏ、Ｎａ２ＯおよびＫ２Ｏからなる群から選択される１以上のガラス成分を含み、より好ましくはＮａ２Ｏを含み、さらに好ましくはＬｉ２Ｏ、Ｎａ２ＯおよびＫ２Ｏを含む。
光学ガラスが、Ｌｉ２Ｏ、Ｎａ２ＯおよびＫ２Ｏからなる群から選択される１以上のガラス成分を含むことで、ガラスの溶解性を高めることができる。
【０１２４】
第３実施形態に係る光学ガラスは、好ましくは、ＭｇＯ、ＣａＯ、ＳｒＯおよびＢａＯのからなる群から選択される１以上のガラス成分を含み、より好ましくはＣａＯを含み、さらに好ましくはＣａＯおよびＢａＯを含む。
光学ガラスが、ＭｇＯ、ＣａＯ、ＳｒＯおよびＢａＯのからなる群から選択される１以上のガラス成分を含むことで、屈折率ｎｄの低下を抑制できる。
【０１２５】
第３実施形態に係る光学ガラスにおいて、ＭｇＯ、ＣａＯ、ＳｒＯ、ＢａＯおよびＺｎＯの合計含有量Ｒ’Ｏに対するＣａＯの含有量の質量比（ＣａＯ／Ｒ’Ｏ）と、Ｌｉ２Ｏ、Ｎａ２ＯおよびＫ２Ｏの合計含有量Ｒ２Ｏに対するＮａ２Ｏの含有量の質量比（Ｎａ２Ｏ／Ｒ２Ｏ）との合計［（ＣａＯ／Ｒ’Ｏ）＋（Ｎａ２Ｏ／Ｒ２Ｏ）］は、好ましくは１．１より大きく、その下限は１．２、１．３、１．３５、１．４の順により好ましい。［（ＣａＯ／Ｒ’Ｏ）＋（Ｎａ２Ｏ／Ｒ２Ｏ）］の上限は、好ましくは１．９であり、さらには１．８５、１．８の順により好ましい。
【０１２６】
第３実施形態に係る光学ガラスにおいて、Ｌｉ２Ｏ、Ｎａ２ＯおよびＫ２Ｏの合計含有量Ｒ２ＯおよびＭｇＯ、ＣａＯ、ＳｒＯおよびＢａＯの合計含有量Ｒ’Ｏの合計含有量に対するＮａ２Ｏの含有量の質量比［Ｎａ２Ｏ／（Ｒ２Ｏ＋Ｒ’Ｏ）］は、好ましくは０より大きく、その下限は、０．１、０．１３、０．１５の順により好ましい。質量比［Ｎａ２Ｏ／（Ｒ２Ｏ＋Ｒ’Ｏ）］の上限は、好ましくは０．８であり、さらには０．７、０．６、０．５の順により好ましい。
【０１２７】
第３実施形態に係る光学ガラスにおいて、上記合計含有量Ｒ２Ｏおよび上記合計含有量Ｒ’Ｏの合計含有量に対するＣａＯの含有量の質量比［ＣａＯ／（Ｒ２Ｏ＋Ｒ’Ｏ）］は、好ましくは０．１以上であり、その下限は０．１５、０．１８、０．２の順により好ましい。質量比［ＣａＯ／（Ｒ２Ｏ＋Ｒ’Ｏ）］の上限は、好ましくは０．９５であり、さらには０．９０、０．８７、０．８５の順により好ましい。
【０１２８】
第３実施形態に係る光学ガラスにおいて、Ｂ２Ｏ３の含有量の上限は、好ましくは５％であり、さらには４．５％、４．２％、４％の順により好ましい。また、Ｂ２Ｏ３の含有量の下限は、好ましくは０％であり、さらには０．５％、０．７％、１％の順により好ましい。Ｂ２Ｏ３の含有量は０％であってもよい。
【０１２９】
第３実施形態に係る光学ガラスにおいて、上記以外のガラス成分の含有量および比率については、第１実施形態と同様とすることができる。
【０１３０】
したがって、第３実施形態に係る光学ガラスは、
屈折率ｎｄが１．６９〜１．８７、
アッベ数νｄが２４〜３６であって、
ＳｉＯ２の含有量が１０〜５０％であり、
ＴｉＯ２の含有量が４０％以下であり、
Ｎｂ２Ｏ５の含有量が５〜６０％であり、
ＢａＯの含有量が１０％以下であり、
Ｌａ２Ｏ３、Ｙ２Ｏ３、Ｇｄ２Ｏ３、Ｙｂ２Ｏ３およびＬｕ２Ｏ３の合計含有量が１３．５％以下であり、
Ｎｂ２Ｏ５およびＴｉＯ２の合計含有量が３０％以上であり、
Ｎｂ２Ｏ５およびＴｉＯ２の合計含有量に対するＮｂ２Ｏ５の含有量の質量比［Ｎｂ２Ｏ５／（Ｎｂ２Ｏ５＋ＴｉＯ２）］が０．７以下であり、
Ｌｉ２Ｏ、Ｎａ２ＯおよびＫ２Ｏの合計含有量Ｒ２ＯおよびＭｇＯ、ＣａＯ、ＳｒＯおよびＢａＯの合計含有量Ｒ’Ｏの合計含有量に対する上記合計含有量Ｒ’Ｏの質量比［Ｒ’Ｏ／（Ｒ２Ｏ＋Ｒ’Ｏ）］が０．７〜１．０であり、
上記合計含有量Ｒ’Ｏに対するＭｇＯおよびＣａＯの合計含有量の質量比［（ＭｇＯ＋ＣａＯ）／Ｒ’Ｏ］が０．２６〜１．０であり、
Ｌｉ２Ｏ、Ｎａ２ＯおよびＫ２Ｏの合計含有量Ｒ２ＯおよびＭｇＯ、ＣａＯ、ＳｒＯおよびＢａＯの合計含有量Ｒ’Ｏの合計含有量に対するＮａ２Ｏの含有量の質量比［Ｎａ２Ｏ／（Ｒ２Ｏ＋Ｒ’Ｏ）］が０．１以上であってもよい。
【０１３１】
また、第３実施形態に係る光学ガラスは、
屈折率ｎｄが１．６９〜１．８７、
アッベ数νｄが２４〜３６であって、
ＳｉＯ２の含有量が１０〜５０％であり、
ＴｉＯ２の含有量が４０％以下であり、
Ｎｂ２Ｏ５の含有量が５〜６０％であり、
ＢａＯの含有量が３．５％以上１０％以下であり、
Ｌａ２Ｏ３、Ｙ２Ｏ３、Ｇｄ２Ｏ３、Ｙｂ２Ｏ３およびＬｕ２Ｏ３の合計含有量が１３．５％以下であり、
Ｎｂ２Ｏ５およびＴｉＯ２の合計含有量が３０％以上であり、
Ｎｂ２Ｏ５およびＴｉＯ２の合計含有量に対するＮｂ２Ｏ５の含有量の質量比［Ｎｂ２Ｏ５／（Ｎｂ２Ｏ５＋ＴｉＯ２）］が０．６０以下であり、
Ｌｉ２Ｏ、Ｎａ２ＯおよびＫ２Ｏの合計含有量Ｒ２ＯおよびＭｇＯ、ＣａＯ、ＳｒＯおよびＢａＯの合計含有量Ｒ’Ｏの合計含有量に対する上記合計含有量Ｒ’Ｏの質量比［Ｒ’Ｏ／（Ｒ２Ｏ＋Ｒ’Ｏ）］が０．７〜０．９７であり、
上記合計含有量Ｒ’Ｏに対するＭｇＯおよびＣａＯの合計含有量の質量比［（ＭｇＯ＋ＣａＯ）／Ｒ’Ｏ］が０．２６〜１．０であってもよい。
【０１３２】
第３実施形態におけるガラス特性、光学ガラスの製造および光学素子等の製造についても、第１実施形態と同様とすることができる。
【０１３３】
第４実施形態
第４実施形態に係る光学ガラスは、
屈折率ｎｄが１．６９〜１．８７、アッベ数νｄが２４〜３６であって、
ＳｉＯ２の含有量が１０〜５０質量％であり、
ＴｉＯ２の含有量が４０質量％以下であり、
Ｎｂ２Ｏ５の含有量が５〜６０質量％であり、
Ｂ２Ｏ３の含有量が５質量％以下であり、
ＢａＯの含有量が１０質量％以下であり、
Ｌａ２Ｏ３、Ｙ２Ｏ３、Ｇｄ２Ｏ３、Ｙｂ２Ｏ３およびＬｕ２Ｏ３の合計含有量が１３．５質量％以下であり、
Ｎｂ２Ｏ５およびＴｉＯ２の合計含有量に対するＮｂ２Ｏ５の含有量の質量比［Ｎｂ２Ｏ５／（Ｎｂ２Ｏ５＋ＴｉＯ２）］が０．５以下であり、
Ｌｉ２Ｏ、Ｎａ２ＯおよびＫ２Ｏの合計含有量Ｒ２ＯおよびＭｇＯ、ＣａＯ、ＳｒＯおよびＢａＯの合計含有量Ｒ’Ｏの合計含有量に対する上記合計含有量Ｒ’Ｏの質量比［Ｒ’Ｏ／（Ｒ２Ｏ＋Ｒ’Ｏ）］が０．７１〜１．０であり、
上記合計含有量Ｒ’Ｏに対するＭｇＯおよびＣａＯの合計含有量の質量比［（ＭｇＯ＋ＣａＯ）／Ｒ’Ｏ］が０．２６〜１．０である。
【０１３４】
第４実施形態に係る光学ガラスにおいて、ＳｉＯ２の含有量は１０〜５０％である。ＳｉＯ２の含有量の下限は、好ましくは１２％であり、さらには１５％、１７％、２０％の順により好ましい。また、ＳｉＯ２の含有量の上限は、好ましくは４５％であり、さらには４０％、３７％、３５％の順により好ましい。
【０１３５】
第４実施形態に係る光学ガラスにおいて、ＴｉＯ２の含有量は４０％以下である。ＴｉＯ２の含有量の上限は、好ましくは３５％であり、さらには３０％、２８％、２５％の順により好ましい。ＴｉＯ２の含有量の下限は、好ましくは０％であり、さらには５％、８％、１０％の順により好ましい。ＴｉＯ２の含有量は０％でもよい。
【０１３６】
第４実施形態に係る光学ガラスにおいて、Ｎｂ２Ｏ５の含有量は５〜６０％である。Ｎｂ２Ｏ５の含有量の下限は、好ましくは７％であり、さらには８％、９％、１０％の順により好ましい。また、Ｎｂ２Ｏ５の含有量の上限は、好ましくは４５％であり、さらには４０％、３５％、３０％の順により好ましい。
【０１３７】
第４実施形態に係る光学ガラスにおいて、Ｂ２Ｏ３の含有量は５％以下である。Ｂ２Ｏ３の含有量の上限は、好ましくは４．５％であり、さらには４．２％、４％の順により好ましい。また、Ｂ２Ｏ３の含有量の下限は、好ましくは０％であり、さらには０．５％、０．７％、１％の順により好ましい。Ｂ２Ｏ３の含有量は０％であってもよい。
Ｂ２Ｏ３の含有量が多すぎると屈折率ｎｄが低下するおそれがある。Ｂ２Ｏ３の含有量を上記範囲とすることで、ガラスの熱的安定性を改善できる。
【０１３８】
第４実施形態に係る光学ガラスにおいて、ＢａＯの含有量は１０％以下である。ＢａＯの含有量の上限は、好ましくは９％であり、さらには８％、７％の順により好ましい。ＢａＯの含有量の下限は、好ましくは０％であり、さらには１％、２％、３％、３．５％の順により好ましい。ＢａＯの含有量は０％でもよい。
【０１３９】
第４実施形態に係る光学ガラスにおいて、Ｌａ２Ｏ３、Ｙ２Ｏ３、Ｇｄ２Ｏ３、Ｙｂ２Ｏ３およびＬｕ２Ｏ３の合計含有量［Ｌａ２Ｏ３＋Ｙ２Ｏ３＋Ｇｄ２Ｏ３＋Ｙｂ２Ｏ３＋Ｌｕ２Ｏ３］は１３．５％以下である。合計含有量［Ｌａ２Ｏ３＋Ｙ２Ｏ３＋Ｇｄ２Ｏ３＋Ｙｂ２Ｏ３＋Ｌｕ２Ｏ３］の上限は、好ましくは１２％であり、さらには１１％、１０％、９％の順により好ましい。また、合計含有量［Ｌａ２Ｏ３＋Ｙ２Ｏ３＋Ｇｄ２Ｏ３＋Ｙｂ２Ｏ３＋Ｌｕ２Ｏ３］の下限は、好ましくは０％であり、さらには０．５％、１％、１．５％の順により好ましい。
【０１４０】
第４実施形態に係る光学ガラスにおいて、Ｎｂ２Ｏ５およびＴｉＯ２の合計含有量に対するＮｂ２Ｏ５の含有量の質量比［Ｎｂ２Ｏ５／（Ｎｂ２Ｏ５＋ＴｉＯ２）］は０．５以下である。質量比［Ｎｂ２Ｏ５／（Ｎｂ２Ｏ５＋ＴｉＯ２）］上限は、好ましくは０．５０、であり、さらには０．４８、０．４７、０．４６、０．４５、０．４４の順により好ましい。また、質量比［Ｎｂ２Ｏ５／（Ｎｂ２Ｏ５＋ＴｉＯ２）］は、好ましくは０より大きく、その下限は０．１０、０．２０、０．３０の順により好ましい。
質量比［Ｎｂ２Ｏ５／（Ｎｂ２Ｏ５＋ＴｉＯ２）］が大きすぎると、比重が増大するおそれがある。質量比［Ｎｂ２Ｏ５／（Ｎｂ２Ｏ５＋ＴｉＯ２）］が小さすぎると、部分分散比Ｐｇ，Ｆが増加するおそれがある。質量比［Ｎｂ２Ｏ５／（Ｎｂ２Ｏ５＋ＴｉＯ２）］を上記範囲とすることで、比重を低減し、またガラスの原料コストの増加を抑制できる。
【０１４１】
第４実施形態に係る光学ガラスにおいて、ＭｇＯ、ＣａＯ、ＳｒＯ、ＢａＯおよびＺｎＯの合計含有量Ｒ’ＯとＬｉ２Ｏ、Ｎａ２ＯおよびＫ２Ｏの合計含有量Ｒ２Ｏとの合計含有量に対する合計含有量Ｒ’Ｏの質量比［Ｒ’Ｏ／（Ｒ’Ｏ＋Ｒ２Ｏ）］は０．７１〜１．０である。質量比［Ｒ’Ｏ／（Ｒ’Ｏ＋Ｒ２Ｏ）］の下限は、好ましくは０．７２、さらには０．７３、０．７４の順により好ましい。また、質量比［Ｒ’Ｏ／（Ｒ’Ｏ＋Ｒ２Ｏ）］の上限は、好ましくは０．９９、さらには０．９８、０．９７の順により好ましい。
質量比［Ｒ’Ｏ／（Ｒ’Ｏ＋Ｒ２Ｏ）］が小さすぎると、屈折率ｎｄが低下するおそれがある。質量比［Ｒ’Ｏ／（Ｒ’Ｏ＋Ｒ２Ｏ）］が大きすぎると、熱的安定性および熔解性が低下し、低分散化し、また比重が上昇するおそれがある。質量比［Ｒ’Ｏ／（Ｒ’Ｏ＋Ｒ２Ｏ）］を上記範囲とすることで、高屈折率の光学ガラスを得ることができる。
【０１４２】
第４実施形態に係る光学ガラスにおいて、ＭｇＯ、ＣａＯ、ＳｒＯ、ＢａＯおよびＺｎＯの合計含有量Ｒ’Ｏに対するＭｇＯおよびＣａＯの合計含有量の質量比［（ＭｇＯ＋ＣａＯ）／Ｒ’Ｏ］は０．２６〜１．０である。質量比［（ＭｇＯ＋ＣａＯ）／Ｒ’Ｏ］の下限は、好ましくは０．３５であり、さらには０．４、０．４５、０．５の順により好ましい。また、質量比［（ＭｇＯ＋ＣａＯ）／Ｒ’Ｏ］の上限は、好ましくは０．９８であり、さらには０．９６、０．９４、０．９２の順により好ましい。
【０１４３】
次に、第４実施形態に係る光学ガラスにおける、ガラス成分の含有量および比率の好ましい態様を以下に詳述する。
【０１４４】
第４実施形態に係る光学ガラスは、好ましくは、Ｌｉ２Ｏ、Ｎａ２ＯおよびＫ２Ｏからなる群から選択される１以上のガラス成分を含み、より好ましくはＮａ２Ｏを含み、さらに好ましくはＬｉ２Ｏ、Ｎａ２ＯおよびＫ２Ｏを含む。
光学ガラスが、Ｌｉ２Ｏ、Ｎａ２ＯおよびＫ２Ｏからなる群から選択される１以上のガラス成分を含むことで、ガラスの溶解性を高めることができる。
【０１４５】
第４実施形態に係る光学ガラスは、好ましくは、ＭｇＯ、ＣａＯ、ＳｒＯおよびＢａＯのからなる群から選択される１以上のガラス成分を含み、より好ましくはＣａＯを含み、さらに好ましくはＣａＯおよびＢａＯを含む。
光学ガラスが、ＭｇＯ、ＣａＯ、ＳｒＯおよびＢａＯのからなる群から選択される１以上のガラス成分を含むことで、屈折率ｎｄの低下を抑制できる。
【０１４６】
第４実施形態に係る光学ガラスにおいて、ＭｇＯ、ＣａＯ、ＳｒＯ、ＢａＯおよびＺｎＯの合計含有量Ｒ’Ｏに対するＣａＯの含有量の質量比（ＣａＯ／Ｒ’Ｏ）と、Ｌｉ２Ｏ、Ｎａ２ＯおよびＫ２Ｏの合計含有量Ｒ２Ｏに対するＮａ２Ｏの含有量の質量比（Ｎａ２Ｏ／Ｒ２Ｏ）との合計［（ＣａＯ／Ｒ’Ｏ）＋（Ｎａ２Ｏ／Ｒ２Ｏ）］は、好ましくは１．１より大きく、その下限は、１．２、１．３、１．３５、１．４の順により好ましい。［（ＣａＯ／Ｒ’Ｏ）＋（Ｎａ２Ｏ／Ｒ２Ｏ）］の上限は、好ましくは１．９であり、さらには１．８５、１．８の順により好ましい。
【０１４７】
第４実施形態に係る光学ガラスにおいて、Ｌｉ２Ｏ、Ｎａ２ＯおよびＫ２Ｏの合計含有量Ｒ２ＯおよびＭｇＯ、ＣａＯ、ＳｒＯおよびＢａＯの合計含有量Ｒ’Ｏの合計含有量に対するＮａ２Ｏの含有量の質量比［Ｎａ２Ｏ／（Ｒ２Ｏ＋Ｒ’Ｏ）］は、好ましくは０より大きく、その下限は、０．１、０．１３、０．１５の順により好ましい。質量比［Ｎａ２Ｏ／（Ｒ２Ｏ＋Ｒ’Ｏ）］の上限は、好ましくは０．８であり、さらには０．７、０．６、０．５の順により好ましい。
【０１４８】
第４実施形態に係る光学ガラスにおいて、上記合計含有量Ｒ２Ｏおよび上記合計含有量Ｒ’Ｏの合計含有量に対するＣａＯの含有量の質量比［ＣａＯ／（Ｒ２Ｏ＋Ｒ’Ｏ）］は、好ましくは０．１以上であり、その下限は０．１５、０．１８、０．２の順により好ましい。質量比［ＣａＯ／（Ｒ２Ｏ＋Ｒ’Ｏ）］の上限は、好ましくは０．９５であり、さらには０．９０、０．８７、０．８５の順により好ましい。
【０１４９】
第４実施形態に係る光学ガラスにおいて、Ｎｂ２Ｏ５およびＴｉＯ２の合計含有量［Ｎｂ２Ｏ５＋ＴｉＯ２］の下限は、好ましくは５％であり、さらには２０％、２２％、２４％、２５％の順により好ましい。また、合計含有量［Ｎｂ２Ｏ５＋ＴｉＯ２］の上限は、好ましくは６０％であり、さらには５０％、４５％、４０％の順により好ましい。
【０１５０】
第４実施形態に係る光学ガラスにおいて、上記以外のガラス成分の含有量および比率については、第１実施形態と同様とすることができる。
【０１５１】
したがって、第４実施形態に係る光学ガラスは、
屈折率ｎｄが１．６９〜１．８７、
アッベ数νｄが２４〜３６であって、
ＳｉＯ２の含有量が１０〜５０％であり、
ＴｉＯ２の含有量が４０％以下であり、
Ｎｂ２Ｏ５の含有量が５〜６０％であり、
Ｂ２Ｏ３の含有量が５％以下であり、
ＢａＯの含有量が１０％以下であり、
Ｌａ２Ｏ３、Ｙ２Ｏ３、Ｇｄ２Ｏ３、Ｙｂ２Ｏ３およびＬｕ２Ｏ３の合計含有量が１３．５％以下であり、
Ｎｂ２Ｏ５およびＴｉＯ２の合計含有量に対するＮｂ２Ｏ５の含有量の質量比［Ｎｂ２Ｏ５／（Ｎｂ２Ｏ５＋ＴｉＯ２）］が０．５以下であり、
Ｌｉ２Ｏ、Ｎａ２ＯおよびＫ２Ｏの合計含有量Ｒ２ＯおよびＭｇＯ、ＣａＯ、ＳｒＯおよびＢａＯの合計含有量Ｒ’Ｏの合計含有量に対する上記合計含有量Ｒ’Ｏの質量比［Ｒ’Ｏ／（Ｒ２Ｏ＋Ｒ’Ｏ）］が０．７１〜１．０であり、
上記合計含有量Ｒ’Ｏに対するＭｇＯおよびＣａＯの合計含有量の質量比［（ＭｇＯ＋ＣａＯ）／Ｒ’Ｏ］が０．２６〜１．０であり、
Ｌｉ２Ｏ、Ｎａ２ＯおよびＫ２Ｏの合計含有量Ｒ２ＯおよびＭｇＯ、ＣａＯ、ＳｒＯおよびＢａＯの合計含有量Ｒ’Ｏの合計含有量に対するＮａ２Ｏの含有量の質量比［Ｎａ２Ｏ／（Ｒ２Ｏ＋Ｒ’Ｏ）］が０．１以上であってもよい。
【０１５２】
また、第４実施形態におけるガラス特性、光学ガラスの製造および光学素子等の製造についても、第１実施形態と同様とすることができる。
【実施例】
【０１５３】
以下に、本発明を実施例により更に詳細に説明する。ただし、本発明は実施例に示す態様に限定されるものではない。
【０１５４】
（実施例１）
表１−１〜１−１０および表２−１〜２−１０に示すガラス組成を有するガラスサンプルを以下の手順で作製し、各種評価を行った。
【０１５５】
［光学ガラスの製造］
まず、ガラスの構成成分に対応する酸化物、水酸化物、炭酸塩、および硝酸塩を原材料として準備し、得られる光学ガラスのガラス組成が、表１−１〜１−１０に示す各組成となるように上記原材料を秤量、調合して、原材料を十分に混合した。こうして得られた調合原料（バッチ原料）を、白金坩堝に投入し、１３５０℃〜１４５０℃で２〜５時間加熱して熔融ガラスとし、攪拌して均質化を図り、清澄してから、熔融ガラスを適当な温度に予熱した金型に鋳込んだ。鋳込んだガラスを、ガラス転移温度ＴｇからＴｇより１００℃低い温度の間で３０分間熱処理し、炉内で室温まで放冷することにより、ガラスサンプルを得た。
【０１５６】
［ガラス成分組成の確認］
得られたガラスサンプルについて、誘導結合プラズマ発光分光分析法（ＩＣＰ−ＡＥＳ）で各ガラス成分の含有量を測定し、表１−１〜１−１０に示す各組成のとおりであることを確認した。
【０１５７】
［光学特性の測定］
得られたガラスサンプルを、さらにガラス転移温度Ｔｇ付近で約３０分から約２時間アニール処理した後、炉内で降温速度−３０℃／時間で室温まで冷却してアニールサンプルを得た。得られたアニールサンプルについて、屈折率ｎｄ、ｎｇ、ｎＦおよびｎＣ、アッベ数νｄ、部分分散比Ｐｇ，Ｆ、比重、ガラス転移温度Ｔｇ、λ８０、λ７０およびλ５を測定した。結果を表３−１〜３−１０に示す。
（ｉ）屈折率ｎｄ、ｎｇ、ｎＦ、ｎＣおよびアッベ数νｄ
上記アニールサンプルについて、ＪＩＳ規格  ＪＩＳ  Ｂ  ７０７１−１の屈折率測定法により、屈折率ｎｄ、ｎｇ、ｎＦ、ｎＣを測定し、下式に基づきアッベ数νｄを算出した。
νｄ＝（ｎｄ−１）／（ｎＦ−ｎＣ）
【０１５８】
（ii）部分分散比Ｐｇ，Ｆ
ｇ線、Ｆ線、ｃ線における各屈折率ｎｇ、ｎＦ、ｎＣを用いて、下記式に基づき部分分散比Ｐｇ，Ｆを算出した。
Ｐｇ，Ｆ＝（ｎｇ−ｎＦ）／（ｎＦ−ｎＣ）
【０１５９】
（iii）部分分散比Ｐｇ，Ｆの偏差ΔＰｇ，Ｆ
部分分散比Ｐｇ，Ｆおよびアッベ数νｄを用いて、下記式に基づき算出した。
ΔＰｇ，Ｆ＝Ｐｇ，Ｆ＋（０．００１８×νｄ）−０．６４８３
【０１６０】
（iv）比重
比重は、アルキメデス法により測定した。
【０１６１】
（ｖ）ガラス転移温度Ｔｇ
ガラス転移温度Ｔｇは、ＮＥＴＺＳＣＨ  ＪＡＰＡＮ社製の示差走査熱量分析装置（ＤＳＣ３３００ＳＡ）を使用し、昇温速度１０℃／分にて測定した。
【０１６２】
（vi）λ８０、λ７０、λ５
上記アニールサンプルを、厚さ１０ｍｍで、互いに平行かつ光学研磨された平面を有するように加工し、波長２８０ｎｍから７００ｎｍまでの波長域における分光透過率を測定した。光学研磨された一方の平面に垂直に入射する光線の強度を強度Ａとし、他方の平面から出射する光線の強度を強度Ｂとして、分光透過率Ｂ／Ａを算出した。分光透過率が８０％になる波長をλ８０とし、分光透過率Ｂ／Ａを算出した。分光透過率が７０％になる波長をλ７０とし、分光透過率が５％になる波長をλ５とした。なお、分光透過率には試料表面における光線の反射損失も含まれる。
【０１６３】
【表１−１】
2019112292.tif 000002
【０１６４】
【表１−２】
2019112292.tif 000003
【０１６５】
【表１−３】
2019112292.tif 000004
【０１６６】
【表１−４】
2019112292.tif 000005
【０１６７】
【表１−５】
2019112292.tif 000006
【０１６８】
【表１−６】
2019112292.tif 000007
【０１６９】
【表１−７】
2019112292.tif 000008
【０１７０】
【表１−８】
2019112292.tif 000009
【０１７１】
【表１−９】
2019112292.tif 000010
【０１７２】
【表１−１０】
2019112292.tif 000011
【０１７３】
【表２−１】
2019112292.tif 000012
【０１７４】
【表２−２】
2019112292.tif 000013
【０１７５】
【表２−３】
2019112292.tif 000014
【０１７６】
【表２−４】
2019112292.tif 000015
【０１７７】
【表２−５】
2019112292.tif 000016
【０１７８】
【表２−６】
2019112292.tif 000017
【０１７９】
【表２−７】
2019112292.tif 000018
【０１８０】
【表２−８】
2019112292.tif 000019
【０１８１】
【表２−９】
2019112292.tif 000020
【０１８２】
【表２−１０】
2019112292.tif 000021
【０１８３】
【表３−１】
2019112292.tif 000022
【０１８４】
【表３−２】
2019112292.tif 000023
【０１８５】
【表３−３】
2019112292.tif 000024
【０１８６】
【表３−４】
2019112292.tif 000025
【０１８７】
【表３−５】
2019112292.tif 000026
【０１８８】
【表３−６】
2019112292.tif 000027
【０１８９】
【表３−７】
2019112292.tif 000028
【０１９０】
【表３−８】
2019112292.tif 000029
【０１９１】
【表３−９】
2019112292.tif 000030
【０１９２】
【表３−１０】
2019112292.tif 000031
【０１９３】
（実施例２）
実施例１において作製した各光学ガラスを用いて、公知の方法により、レンズブランクを作製し、レンズブランクを研磨等の公知方法により加工して各種レンズを作製した。
作製した光学レンズは、両凸レンズ、両凹レンズ、平凸レンズ、平凹レンズ、凹メニスカスレンズ、凸メニスカスレンズ等の各種レンズである。
各種レンズは、他種の光学ガラスからなるレンズと組合せることにより、二次の色収差を良好に補正することができた。
【０１９４】
また、ガラスが低比重であるため、各レンズとも同等の光学特性、大きさを有するレンズよりも重量が小さく、各種撮像機器、特に省エネ可能という理由等によりオートフォーカス式の撮像機器用として好適である。同様にして、実施例１で作製した各種光学ガラスを用いてプリズムを作製した。
【０１９５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１９６】
例えば、上記に例示されたガラス組成に対し、明細書に記載の組成調整を行うことにより、本発明の一態様にかかる光学ガラスを作製することができる。
また、明細書に例示または好ましい範囲として記載した事項の２つ以上を任意に組み合わせることは、もちろん可能である。
【手続補正書】
【提出日】平成30年12月25日(2018.12.25)
【手続補正１】
【補正対象書類名】明細書
【補正対象項目名】００２７
【補正方法】変更
【補正の内容】
【００２７】
第１実施形態に係る光学ガラスにおいて、ＭｇＯ、ＣａＯ、ＳｒＯおよびＢａＯの合計含有量Ｒ’Ｏに対するＣａＯの含有量の質量比（ＣａＯ／Ｒ’Ｏ）と、Ｌｉ２Ｏ、Ｎａ２ＯおよびＫ２Ｏの合計含有量Ｒ２Ｏに対するＮａ２Ｏの含有量の質量比（Ｎａ２Ｏ／Ｒ２Ｏ）との合計［（ＣａＯ／Ｒ’Ｏ）＋（Ｎａ２Ｏ／Ｒ２Ｏ）］は１．１より大きい。［（ＣａＯ／Ｒ’Ｏ）＋（Ｎａ２Ｏ／Ｒ２Ｏ）］の下限は、好ましくは１．２であり、さらには１．３、１．３５、１．４の順により好ましい。［（ＣａＯ／Ｒ’Ｏ）＋（Ｎａ２Ｏ／Ｒ２Ｏ）］の上限は、好ましくは１．９であり、さらには１．８５、１．８の順により好ましい。
［（ＣａＯ／Ｒ’Ｏ）＋（Ｎａ２Ｏ／Ｒ２Ｏ）］が小さすぎると、比重が低下し、所望の光学恒数が得られないおそれがある。［（ＣａＯ／Ｒ’Ｏ）＋（Ｎａ２Ｏ／Ｒ２Ｏ）］を上記範囲とすることで、低比重で所望の光学恒数を有する光学ガラスが得られる。
【手続補正２】
【補正対象書類名】明細書
【補正対象項目名】００２８
【補正方法】変更
【補正の内容】
【００２８】
第１実施形態に係る光学ガラスにおいて、ＭｇＯ、ＣａＯ、ＳｒＯおよびＢａＯの合計含有量Ｒ’Ｏに対するＭｇＯおよびＣａＯの合計含有量の質量比［（ＭｇＯ＋ＣａＯ）／Ｒ’Ｏ］は０．４４〜１．０である。質量比［（ＭｇＯ＋ＣａＯ）／Ｒ’Ｏ］の下限は、好ましくは０．５であり、さらには０．５５、０．６の順により好ましい。また、質量比［（ＭｇＯ＋ＣａＯ）／Ｒ’Ｏ］の上限は、好ましくは０．９であり、さらには０．８５、０．８、０．７８の順により好ましい。
質量比［（ＭｇＯ＋ＣａＯ）／Ｒ’Ｏ］が小さすぎると、比重が増大するおそれがある。質量比［（ＭｇＯ＋ＣａＯ）／Ｒ’Ｏ］が大きすぎると、熱的安定性が低下するおそれがある。質量比［（ＭｇＯ＋ＣａＯ）／Ｒ’Ｏ］を上記範囲とすることで、比重が低減された光学ガラスを得ることができる。
【手続補正３】
【補正対象書類名】明細書
【補正対象項目名】００３３
【補正方法】変更
【補正の内容】
【００３３】
第１実施形態に係る光学ガラスにおいて、ＭｇＯ、ＣａＯ、ＳｒＯおよびＢａＯの合計含有量Ｒ’ＯとＬｉ２Ｏ、Ｎａ２ＯおよびＫ２Ｏの合計含有量Ｒ２Ｏとの合計含有量に対する合計含有量Ｒ’Ｏの質量比［Ｒ’Ｏ／（Ｒ’Ｏ＋Ｒ２Ｏ）］の下限は、好ましくは０．５０、さらには０．５５、０．６０、０．６５の順により好ましい。また、質量比［Ｒ’Ｏ／（Ｒ’Ｏ＋Ｒ２Ｏ）］の上限は、好ましくは０．９９、さらには０．９８、０．９７の順により好ましい。
質量比［Ｒ’Ｏ／（Ｒ’Ｏ＋Ｒ２Ｏ）］が小さすぎると、屈折率ｎｄが低下するおそれがある。質量比［Ｒ’Ｏ／（Ｒ’Ｏ＋Ｒ２Ｏ）］が大きすぎると、熱的安定性が低下するおそれがある。質量比［Ｒ’Ｏ／（Ｒ’Ｏ＋Ｒ２Ｏ）］を上記範囲とすることで、高屈折率の光学ガラスを得ることができる。
【手続補正４】
【補正対象書類名】明細書
【補正対象項目名】０１０３
【補正方法】変更
【補正の内容】
【０１０３】
第２実施形態に係る光学ガラスにおいて、ＭｇＯ、ＣａＯ、ＳｒＯおよびＢａＯの合計含有量Ｒ’Ｏに対するＭｇＯおよびＣａＯの合計含有量の質量比［（ＭｇＯ＋ＣａＯ）／Ｒ’Ｏ］は０．４４〜１．０である。質量比［（ＭｇＯ＋ＣａＯ）／Ｒ’Ｏ］の下限は、好ましくは０．５であり、さらには０．５５、０．６の順により好ましい。また、質量比［（ＭｇＯ＋ＣａＯ）／Ｒ’Ｏ］の上限は、好ましくは０．９であり、さらには０．８５、０．８、０．７８の順により好ましい。
【手続補正５】
【補正対象書類名】明細書
【補正対象項目名】０１０７
【補正方法】変更
【補正の内容】
【０１０７】
第２実施形態に係る光学ガラスにおいて、ＭｇＯ、ＣａＯ、ＳｒＯおよびＢａＯの合計含有量Ｒ’Ｏに対するＣａＯの含有量の質量比（ＣａＯ／Ｒ’Ｏ）と、Ｌｉ２Ｏ、Ｎａ２ＯおよびＫ２Ｏの合計含有量Ｒ２Ｏに対するＮａ２Ｏの含有量の質量比（Ｎａ２Ｏ／Ｒ２Ｏ）との合計［（ＣａＯ／Ｒ’Ｏ）＋（Ｎａ２Ｏ／Ｒ２Ｏ）］は、好ましくは１．１より大きく、その下限は、１．２、１．３、１．３５、１．４の順により好ましい。［（ＣａＯ／Ｒ’Ｏ）＋（Ｎａ２Ｏ／Ｒ２Ｏ）］の上限は、好ましくは１．９であり、さらには１．８５、１．８の順により好ましい。
【手続補正６】
【補正対象書類名】明細書
【補正対象項目名】０１０８
【補正方法】変更
【補正の内容】
【０１０８】
第２実施形態に係る光学ガラスにおいて、ＭｇＯ、ＣａＯ、ＳｒＯおよびＢａＯの合計含有量Ｒ’ＯとＬｉ２Ｏ、Ｎａ２ＯおよびＫ２Ｏの合計含有量Ｒ２Ｏとの合計含有量に対する合計含有量Ｒ’Ｏの質量比［Ｒ’Ｏ／（Ｒ’Ｏ＋Ｒ２Ｏ）］の下限は、好ましくは０．５０、さらには０．５５、０．６０、０．６５の順により好ましい。また、質量比［Ｒ’Ｏ／（Ｒ’Ｏ＋Ｒ２Ｏ）］の上限は、好ましくは０．９９、さらには０．９８、０．９７の順により好ましい。
【手続補正７】
【補正対象書類名】明細書
【補正対象項目名】０１２０
【補正方法】変更
【補正の内容】
【０１２０】
第３実施形態に係る光学ガラスにおいて、ＭｇＯ、ＣａＯ、ＳｒＯおよびＢａＯの合計含有量Ｒ’ＯとＬｉ２Ｏ、Ｎａ２ＯおよびＫ２Ｏの合計含有量Ｒ２Ｏとの合計含有量に対する合計含有量Ｒ’Ｏの質量比［Ｒ’Ｏ／（Ｒ’Ｏ＋Ｒ２Ｏ）］は０．７〜１．０である。質量比［Ｒ’Ｏ／（Ｒ’Ｏ＋Ｒ２Ｏ）］の下限は、好ましくは０．７１、さらには０．７２、０．７３、０．７４の順により好ましい。また、質量比［Ｒ’Ｏ／（Ｒ’Ｏ＋Ｒ２Ｏ）］の上限は、好ましくは０．９９、さらには０．９８、０．９７の順により好ましい。
質量比［Ｒ’Ｏ／（Ｒ’Ｏ＋Ｒ２Ｏ）］が小さすぎると、屈折率ｎｄが低下するおそれがある。質量比［Ｒ’Ｏ／（Ｒ’Ｏ＋Ｒ２Ｏ）］が大きすぎると、熱的安定性および熔解性が低下し、低分散化し、また比重が上昇するおそれがある。質量比［Ｒ’Ｏ／（Ｒ’Ｏ＋Ｒ２Ｏ）］を上記範囲とすることで、高屈折率の光学ガラスを得ることができる。
【手続補正８】
【補正対象書類名】明細書
【補正対象項目名】０１２１
【補正方法】変更
【補正の内容】
【０１２１】
第３実施形態に係る光学ガラスにおいて、ＭｇＯ、ＣａＯ、ＳｒＯおよびＢａＯの合計含有量Ｒ’Ｏに対するＭｇＯおよびＣａＯの合計含有量の質量比［（ＭｇＯ＋ＣａＯ）／Ｒ’Ｏ］は０．２６〜１．０である。質量比［（ＭｇＯ＋ＣａＯ）／Ｒ’Ｏ］の下限は、好ましくは０．３５であり、さらには０．４、０．４５、０．５の順により好ましい。また、質量比［（ＭｇＯ＋ＣａＯ）／Ｒ’Ｏ］の上限は、好ましくは０．９８であり、さらには０．９６、０．９４、０．９２の順により好ましい。
質量比［（ＭｇＯ＋ＣａＯ）／Ｒ’Ｏ］が小さすぎると、比重が増大するおそれがある。質量比［（ＭｇＯ＋ＣａＯ）／Ｒ’Ｏ］が大きすぎると、熱的安定性が低下するおそれがある。質量比［（ＭｇＯ＋ＣａＯ）／Ｒ’Ｏ］を上記範囲とすることで、比重が低減された光学ガラスを得ることができる。
【手続補正９】
【補正対象書類名】明細書
【補正対象項目名】０１２５
【補正方法】変更
【補正の内容】
【０１２５】
第３実施形態に係る光学ガラスにおいて、ＭｇＯ、ＣａＯ、ＳｒＯおよびＢａＯの合計含有量Ｒ’Ｏに対するＣａＯの含有量の質量比（ＣａＯ／Ｒ’Ｏ）と、Ｌｉ２Ｏ、Ｎａ２ＯおよびＫ２Ｏの合計含有量Ｒ２Ｏに対するＮａ２Ｏの含有量の質量比（Ｎａ２Ｏ／Ｒ２Ｏ）との合計［（ＣａＯ／Ｒ’Ｏ）＋（Ｎａ２Ｏ／Ｒ２Ｏ）］は、好ましくは１．１より大きく、その下限は１．２、１．３、１．３５、１．４の順により好ましい。［（ＣａＯ／Ｒ’Ｏ）＋（Ｎａ２Ｏ／Ｒ２Ｏ）］の上限は、好ましくは１．９であり、さらには１．８５、１．８の順により好ましい。
【手続補正１０】
【補正対象書類名】明細書
【補正対象項目名】０１４１
【補正方法】変更
【補正の内容】
【０１４１】
第４実施形態に係る光学ガラスにおいて、ＭｇＯ、ＣａＯ、ＳｒＯおよびＢａＯの合計含有量Ｒ’ＯとＬｉ２Ｏ、Ｎａ２ＯおよびＫ２Ｏの合計含有量Ｒ２Ｏとの合計含有量に対する合計含有量Ｒ’Ｏの質量比［Ｒ’Ｏ／（Ｒ’Ｏ＋Ｒ２Ｏ）］は０．７１〜１．０である。質量比［Ｒ’Ｏ／（Ｒ’Ｏ＋Ｒ２Ｏ）］の下限は、好ましくは０．７２、さらには０．７３、０．７４の順により好ましい。また、質量比［Ｒ’Ｏ／（Ｒ’Ｏ＋Ｒ２Ｏ）］の上限は、好ましくは０．９９、さらには０．９８、０．９７の順により好ましい。
質量比［Ｒ’Ｏ／（Ｒ’Ｏ＋Ｒ２Ｏ）］が小さすぎると、屈折率ｎｄが低下するおそれがある。質量比［Ｒ’Ｏ／（Ｒ’Ｏ＋Ｒ２Ｏ）］が大きすぎると、熱的安定性および熔解性が低下し、低分散化し、また比重が上昇するおそれがある。質量比［Ｒ’Ｏ／（Ｒ’Ｏ＋Ｒ２Ｏ）］を上記範囲とすることで、高屈折率の光学ガラスを得ることができる。
【手続補正１１】
【補正対象書類名】明細書
【補正対象項目名】０１４２
【補正方法】変更
【補正の内容】
【０１４２】
第４実施形態に係る光学ガラスにおいて、ＭｇＯ、ＣａＯ、ＳｒＯおよびＢａＯの合計含有量Ｒ’Ｏに対するＭｇＯおよびＣａＯの合計含有量の質量比［（ＭｇＯ＋ＣａＯ）／Ｒ’Ｏ］は０．２６〜１．０である。質量比［（ＭｇＯ＋ＣａＯ）／Ｒ’Ｏ］の下限は、好ましくは０．３５であり、さらには０．４、０．４５、０．５の順により好ましい。また、質量比［（ＭｇＯ＋ＣａＯ）／Ｒ’Ｏ］の上限は、好ましくは０．９８であり、さらには０．９６、０．９４、０．９２の順により好ましい。
【手続補正１２】
【補正対象書類名】明細書
【補正対象項目名】０１４６
【補正方法】変更
【補正の内容】
【０１４６】
第４実施形態に係る光学ガラスにおいて、ＭｇＯ、ＣａＯ、ＳｒＯおよびＢａＯの合計含有量Ｒ’Ｏに対するＣａＯの含有量の質量比（ＣａＯ／Ｒ’Ｏ）と、Ｌｉ２Ｏ、Ｎａ２ＯおよびＫ２Ｏの合計含有量Ｒ２Ｏに対するＮａ２Ｏの含有量の質量比（Ｎａ２Ｏ／Ｒ２Ｏ）との合計［（ＣａＯ／Ｒ’Ｏ）＋（Ｎａ２Ｏ／Ｒ２Ｏ）］は、好ましくは１．１より大きく、その下限は、１．２、１．３、１．３５、１．４の順により好ましい。［（ＣａＯ／Ｒ’Ｏ）＋（Ｎａ２Ｏ／Ｒ２Ｏ）］の上限は、好ましくは１．９であり、さらには１．８５、１．８の順により好ましい。